(57)【要約】      （修正有）【課題】液晶層の電圧保持率（ＶＨＲ）の低下、イオン密度（ＩＤ）の増加を防止し、白抜け、配向むら、焼き付けなどの表示不良の問題を解決する液晶表示装置を提供する。【解決手段】特定の液晶組成物と特定の顔料及び特定の化合物を使用したカラーフィルタを用いる。【効果】液晶層の電圧保持率（ＶＨＲ）の低下、イオン密度（ＩＤ）の増加を防止し、焼き付き等の表示不良の発生を抑制する特徴を有することから、特に、アクティブマトリックス駆動用のＶＡモード、ＰＳＶＡモード、ＦＳＳモードの液晶表示装置に有用であり、液晶ＴＶ、モニター、携帯電話、スマートフォン等の液晶表示装置に適用できる。【選択図】図１
2019061017.tif 000002
【特許請求の範囲】
【請求項１】
第一の基板と、第二の基板と、前記第一の基板と第二の基板間に挟持された液晶層と、ブラックマトリックス及び少なくともＲＧＢ三色画素部から構成されるカラーフィルタと、画素電極と共通電極とを備え、
前記液晶層が一般式（I）
【化１】
2019061017.tif 000117
（式中、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表す。）で表される化合物を１０〜５０重量％含有し、一般式（II）
【化２】
2019061017.tif 000118
（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ３及びＺ４はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、Ｂ及びＣはそれぞれ独立してフッ素置換されていてもよい、１，４−フェニレン基又はトランス−１，４−シクロヘキシレン基を表し、ｍ及びｎはそれぞれ独立して０〜４の整数を表し、ｍ＋ｎ＝１〜４である。）で表される化合物を３５〜８０重量％含有する液晶組成物を含有し、
前記ＲＧＢ三色画素部が、色材として、Ｇ画素部中に小角エックス線散乱法での平均一次粒子径が５〜５０ｎｍの下記一般式（ＰＩＧ−１）で表される第一群及び／又は下記一般式（ＰＩＧ−２）で表される第二群から選択される金属フタロシアニン顔料を少なくとも１種以上含有することを特徴とする液晶表示装置。
【化３】
2019061017.tif 000119
（一般式（ＰＩＧ−１）中、Ｘ１ｉ〜Ｘ１６ｉはそれぞれ独立して、ハロゲン原子、ニトロ基、置換基を有してもよいフタルイミドメチル基、置換基を有してもよいスルファモイル基、置換基を有してもよいアルキル基、置換基を有してもよいアリール基、置換基を有してもよいシクロアルキル基、置換基を有してもよい複素環基、置換基を有してもよいアルコキシル基、置換基を有してもよいアリールオキシ基、置換基を有してもよいアルキルチオ基、又は置換基を有してもよいアリールチオ基を表す。Ｙ１ｉは、水酸基、塩素原子、−ＯＰ（＝Ｏ）Ｒ１Ｒ２、または−Ｏ−ＳｉＲ３Ｒ４Ｒ５を表す。ここでＲ１〜Ｒ５はそれぞれ独立して、水素原子、水酸基、置換基を有してもよいアルキル基、置換基を有してもよいアリール基、置換基を有してもよいアルコキシル基、または置換基を有してもよいアリールオキシ基を表し、Ｒ１とＲ２、Ｒ３〜Ｒ５同士が互いに結合して環を形成しても良い。Ｍは、Ｇａ、Ａｌ、Ｓｃ、Ｙ及びＩｎからなる群から選ばれる三価金属を表す。）、
【化４】
2019061017.tif 000120
（一般式（ＰＩＧ−２）中、Ｘ１７ｉ〜Ｘ３２ｉはそれぞれ独立して、ハロゲン原子、ニトロ基、置換基を有してもよいフタルイミドメチル基、置換基を有してもよいスルファモイル基、置換基を有してもよいアルキル基、置換基を有してもよいアリール基、置換基を有してもよいシクロアルキル基、置換基を有してもよい複素環基、置換基を有してもよいアルコキシル基、置換基を有してもよいアリールオキシ基、置換基を有してもよいアルキルチオ基、又は置換基を有してもよいアリールチオ基を表す。Ｍは、Ｇａ、Ａｌ、Ｓｃ、Ｙ及びＩｎからなる群から選ばれる三価金属を表す。Ｙ２ｉは、−Ｏ−、−Ｏ−ＳｉＲ６Ｒ７−Ｏ−、−Ｏ−ＳｉＲ６Ｒ７−Ｏ−ＳｉＲ８Ｒ９−Ｏ−、または−Ｏ−Ｐ（＝Ｏ）Ｒ１０−Ｏ−を表し、Ｒ６〜Ｒ１０はそれぞれ独立して、水素原子、水酸基、置換基を有してもよいアルキル基、置換基を有してもよいアリール基、置換基を有してもよいアルコキシル基、または置換基を有してもよいアリールオキシ基を表す。）
【請求項２】
前記ＲＧＢ三色画素部が、色材として、Ｒ画素部中にジケトピロロピロール顔料及び／又はアニオン性赤色有機染料を、Ｂ画素部中にε型銅フタロシアニン顔料、トリアリールメタン染料、トリアリールメタンレーキ顔料、カチオン性青色有機染料からなる群から選ばれる少なくとも一種を含有する請求項１記載の液晶表示装置。
【請求項３】
Ｇ画素部中に顔料誘導体を含有する請求項１又は２記載の液晶表示装置。
【請求項４】
前記Ｇ画素部中に一般式（３）、一般式（４）および一般式（５）
【化５】
2019061017.tif 000121
（一般式（３）〜一般式（５）において、Ｒ10〜Ｒ24、Ｒ25〜Ｒ39、Ｒ40〜Ｒ56は、それぞれ独立して、水素原子、ハロゲン原子、置換基を有してもよいアルキル基、置換基を有してもよいアルコキシル基、置換基を有してもよいアリール基、−ＳＯ3Ｈ基、−ＣＯＯＨ基、−ＳＯ3Ｈ基又は−ＣＯＯＨ基の１価〜３価の金属塩；アルキルアンモニウム塩、置換基を有してもよいフタルイミドメチル基、又は置換基を有してもよいスルファモイル基を示す。）で表わされるキノフタロン化合物から選ばれる１種以上の顔料を含む請求項１〜３の何れか一項に記載の液晶表示装置。
【請求項５】
前記液晶層を構成する液晶組成物が前記一般式（II）で表される化合物として、一般式（II-1）で表される化合物を含有する請求項１〜４の何れか一項に記載の液晶表示装置。
【化６】
2019061017.tif 000122
（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ５は単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、ｍ１は０又は１を表す。）
【請求項６】
前記液晶層を構成する液晶組成物が、更に一般式（III）
【化７】
2019061017.tif 000123
（式中、Ｒ７及びＲ８はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、Ｄ、Ｅ及びＦはそれぞれ独立して、フッ素置換されていてもよい１，４−フェニレン基又はトランス−１，４−シクロヘキシレンを表し、Ｚ２は単結合、−ＯＣＨ２−、−ＯＣＯ−、−ＣＨ２Ｏ−又は−ＣＯＯ−を表し、ｎは０、１又は２を表す。ただし、一般式（I）、一般式（II-1）で表される化合物を除く。）で表される化合物を含有する請求項１〜５の何れか一項に記載の液晶表示装置。
【請求項７】
前記液晶層を構成する液晶組成物の、以下の式で表されるＺ
【数１】
2019061017.tif 000124
（式中、γ１は回転粘度を表し、Δｎは屈折率異方性を表す。）が１３０００以下であり、γ１が１５０以下であり、Δｎが０．０８〜０．１３である請求項１〜６の何れか一項に記載の液晶表示装置。
【請求項８】
前記液晶層を構成する液晶組成物の、ネマチック液晶相上限温度が６０〜１２０℃であり、ネマチック液晶相下限温度が‐２０℃以下であり、ネマチック液晶相上限温度と下限温度の差が１００〜１５０である請求項１〜７の何れか一項に記載の液晶表示装置。
【請求項９】
前記液晶層を構成する液晶組成物の比抵抗が１０１２（Ω・ｍ）以上である請求項１〜８の何れか一項に記載の液晶表示装置。
【請求項１０】
前記液晶層が一般式（V）及び／又は一般式（V2）
【化８】
2019061017.tif 000125
（一般式（V）中、Ｘ１及びＸ２はそれぞれ独立して、水素原子又はメチル基を表し、Ｓｐ１及びＳｐ２はそれぞれ独立して、単結合、炭素原子数１〜８のアルキレン基又は−Ｏ−（ＣＨ２）ｓ−（式中、ｓは２から７の整数を表し、酸素原子は芳香環に結合するものとする。）を表し、Ｚ１は−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２はそれぞれ独立して、フッ素原子又は水素原子を表す。）、−Ｃ≡Ｃ−又は単結合を表し、Ｃは１，４−フェニレン基、トランス−１，４−シクロヘキシレン基又は単結合を表し、式中の全ての１，４−フェニレン基は、任意の水素原子がフッ素原子により置換されていても良い。）
【化９】
2019061017.tif 000126
（一般式（V2）中、Ｘ１０及びＸ１１はそれぞれ独立して水素原子又はメチル基を表し、Ｓｐ３及びＳｐ４はそれぞれ独立して、単結合、炭素原子数１〜８のアルキレン基又は−Ｘ−（ＣＨ２）ｔ−（式中、ｔは２〜７の整数を表し、Ｘは−Ｏ−、−ＯＣＯＯ−、−ＯＣＯ−、又は−ＣＯＯ−を表し、Ｘはフェナントレン環に結合するものとする。）を表し、式中のフェナントレン環は、任意の水素原子がフッ素原子により置換されていてもよい。）で表される重合性化合物を少なくとも１種又は２種以上含有する液晶組成物を重合してなる重合体により構成される請求項１〜９のいずれか一項に記載の液晶表示装置。
【発明の詳細な説明】
【技術分野】
【０００１】
本発明は、液晶表示装置に関する。
【背景技術】
【０００２】
液晶表示装置は、時計、電卓をはじめとして、家庭用各種電気機器、測定機器、自動車用パネル、ワープロ、電子手帳、プリンター、コンピューター、テレビ等に用いられるようになっている。液晶表示方式としては、その代表的なものにＴＮ（捩れネマチック）型、ＳＴＮ（超捩れネマチック）型、ＤＳ（動的光散乱）型、ＧＨ（ゲスト・ホスト）型、ＩＰＳ（インプレーンスイッチング）型、ＯＣＢ（光学補償複屈折）型、ＥＣＢ（電圧制御複屈折）型、ＶＡ（垂直配向）型、ＣＳＨ（カラースーパーホメオトロピック）型、あるいはＦＬＣ（強誘電性液晶）等を挙げることができる。また駆動方式としても従来のスタティック駆動からマルチプレックス駆動が一般的になり、単純マトリックス方式、最近ではＴＦＴ（薄膜トランジスタ）やＴＦＤ（薄膜ダイオード）等により駆動されるアクティブマトリックス（ＡＭ）方式が主流となっている。
【０００３】
一般的なカラー液晶表示装置は、図１に示すように、それぞれ配向膜（４）を有する２枚の基板（１）の一方の配向膜と基板の間に、共通電極となる透明電極層（３ａ）及びカラーフィルタ層（２）を備え、もう一方の配向膜と基板の間に画素電極層（３ｂ）備え、これらの基板を配向膜同士が対向するように配置し、その間に液晶層（５）を挟持して構成されている。
【０００４】
前記カラーフィルタ層は、ブラックマトリックスと赤色着色層（Ｒ）、緑色着色層（Ｇ）、青色着色層（Ｂ）、及び必要に応じて黄色着色層（Ｙ）から構成されるカラーフィルタにより構成される。
【０００５】
液晶層を構成する液晶材料は、材料中に不純物が残留すると表示装置の電気的特性に大きな影響を及ぼすことから不純物についての高度な管理がなされてきた。又、配向膜を形成する材料に関しても配向膜は液晶層が直接接触し、配向膜中に残存した不純物が液晶層に移動することにより、液晶層の電気的特性に影響を及ぼすことは既に知られており、配向膜材料中の不純物に起因する液晶表示装置の特性についての検討がなされつつある。
【０００６】
一方、カラーフィルタ層に用いられる有機顔料等の材料についても、配向膜材料と同様に含有する不純物による、液晶層への影響が想定される。しかし、カラーフィルタ層と液晶層の間には、配向膜と透明電極が介在するため、液晶層への直接的な影響は配向膜材料と比較して大幅に少ないものと考えられていた。しかし、配向膜は通常０．１μｍ以下の膜厚に過ぎず、透明電極もカラーフィルタ層側に用いられる共通電極は導電率を上げるために膜厚を上げたものでも通常０．５μｍ以下である。さらに、現在は、配向膜を有さない液晶表示装置の開発も進められている。従って、カラーフィルタ層と液晶層は完全に隔離された環境におかれているとは言えず、カラーフィルタ層が、配向膜及び透明電極を介してカラーフィルタ層に含まれる不純物により、液晶層の電圧保持率（ＶＨＲ）の低下、イオン密度（ＩＤ）の増加による白抜け、配向むら、焼き付きなどの表示不良を発現する可能性がある。
【０００７】
カラーフィルタを構成する顔料に含まれる不純物に起因した表示不良を解決する方法として、顔料の蟻酸エチルによる抽出物の割合を特定値以下とした顔料を用いて、不純物の液晶への溶出を制御する方法（特許文献１）や青色着色層中の顔料を特定することで不純物の液晶への溶出を制御する方法（特許文献２）が検討されてきた。しかしながら、これらの方法では顔料中の不純物を単純に低減することと大きな差異はなく、近年、顔料の精製技術が進歩している現状においても表示不良を解決するための改良としては不十分なものであった。
【０００８】
一方、カラーフィルタ中に含まれる有機不純物と液晶組成物の関係に着目し、この有機不純物の液晶層への溶解しにくさを液晶層に含まれる液晶分子の疎水性パラメーターによって表し、この疎水性パラメーターの値を一定値以上とする方法やこの疎水性パラメーターと液晶分子末端の−ＯＣＦ３基に相関関係があることから、液晶分子末端に−ＯＣＦ３基を有する液晶化合物を一定割合以上含有する液晶組成物とする方法（特許文献３）が開示されている。
【０００９】
しかしながら、当該引用文献の開示においても顔料中の不純物による液晶層への影響を抑えることが発明の本質となっており、カラーフィルタに使用される染顔料等の色材の構造と液晶材料の構造との直接的な関係については検討が行われておらず、高度化する液晶表示装置の表示不良問題の解決には至っていなかった。
【先行技術文献】
【特許文献】
【００１０】
【特許文献１】特開２０００−１９３２１号公報
【特許文献２】特開２００９−１０９５４２号公報
【特許文献３】特開２０００−１９２０４０号公報
【発明の概要】
【発明が解決しようとする課題】
【００１１】
本発明は、特定の液晶組成物と特定の顔料を使用したカラーフィルタを用いることで、液晶層の電圧保持率（ＶＨＲ）の低下、イオン密度（ＩＤ）の増加を防止し、白抜け、配向むら、焼き付けなどの表示不良の問題を解決する液晶表示装置を提供することにある。
【課題を解決するための手段】
【００１２】
本願発明者らは、上記課題を解決するためにカラーフィルタを構成するための染顔料等の色材及び液晶層を構成する液晶材料の構造の組み合わせについて鋭意検討した結果、特定の構造の液晶材料と、特定の構造の顔料及び化合物を使用したカラーフィルタを用いた液晶表示装置が、液晶層の電圧保持率（ＶＨＲ）の低下、イオン密度（ＩＤ）の増加を防止し、白抜け、配向むら、焼き付きなどの表示不良の問題を解決することを見出し本願発明の完成に至った。
【００１３】
即ち、本発明は、
第一の基板と、第二の基板と、前記第一の基板と第二の基板間に挟持された液晶層と、ブラックマトリックス及び少なくともＲＧＢ三色画素部から構成されるカラーフィルタと、画素電極と共通電極とを備え、
前記液晶層が一般式（I）
【００１４】
【化１】
2019061017.tif 000003
【００１５】
（式中、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表す。）で表される化合物を１０〜５０重量％含有し、一般式（II）
【００１６】
【化２】
2019061017.tif 000004
【００１７】
（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ３及びＺ４はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、Ｂ及びＣはそれぞれ独立してフッ素置換されていてもよい、１，４−フェニレン基又はトランス−１，４−シクロヘキシレン基を表し、ｍ及びｎはそれぞれ独立して０〜４の整数を表し、ｍ＋ｎ＝１〜４である。）で表される化合物を３５〜８０重量％含有する液晶組成物を含有し、
前記ＲＧＢ三色画素部が、色材として、Ｇ画素部中に小角エックス線散乱法での平均一次粒子径が５〜５０ｎｍの下記一般式（ＰＩＧ−１）で表される第一群及び／又は下記一般式（ＰＩＧ−２）で表される第二群
【００１８】
【化３】
2019061017.tif 000005
【００１９】
（一般式（ＰＩＧ−１）中、Ｘ１ｉ〜Ｘ１６ｉはそれぞれ独立して、ハロゲン原子、ニトロ基、置換基を有してもよいフタルイミドメチル基、置換基を有してもよいスルファモイル基、置換基を有してもよいアルキル基、置換基を有してもよいアリール基、置換基を有してもよいシクロアルキル基、置換基を有してもよい複素環基、置換基を有してもよいアルコキシル基、置換基を有してもよいアリールオキシ基、置換基を有してもよいアルキルチオ基、又は置換基を有してもよいアリールチオ基を表す。Ｙ１ｉは、水酸基、塩素原子、−ＯＰ（＝Ｏ）Ｒ１Ｒ２、または−Ｏ−ＳｉＲ３Ｒ４Ｒ５を表す。ここでＲ１〜Ｒ５はそれぞれ独立して、水素原子、水酸基、置換基を有してもよいアルキル基、置換基を有してもよいアリール基、置換基を有してもよいアルコキシル基、または置換基を有してもよいアリールオキシ基を表し、Ｒ１とＲ２、Ｒ３〜Ｒ５同士が互いに結合して環を形成しても良い。Ｍは、Ｇａ、Ａｌ、Ｓｃ、Ｙ及びＩｎからなる群から選ばれる三価金属を表す。）、
【００２０】
【化４】
2019061017.tif 000006
【００２１】
（一般式（ＰＩＧ−２）中、Ｘ１７ｉ〜Ｘ３２ｉはそれぞれ独立して、ハロゲン原子、ニトロ基、置換基を有してもよいフタルイミドメチル基、置換基を有してもよいスルファモイル基、置換基を有してもよいアルキル基、置換基を有してもよいアリール基、置換基を有してもよいシクロアルキル基、置換基を有してもよい複素環基、置換基を有してもよいアルコキシル基、置換基を有してもよいアリールオキシ基、置換基を有してもよいアルキルチオ基、又は置換基を有してもよいアリールチオ基を表す。Ｍは、Ｇａ、Ａｌ、Ｓｃ、Ｙ及びＩｎからなる群から選ばれる三価金属を表す。Ｙ２ｉは、−Ｏ−、−Ｏ−ＳｉＲ６Ｒ７−Ｏ−、−Ｏ−ＳｉＲ６Ｒ７−Ｏ−ＳｉＲ８Ｒ９−Ｏ−、または−Ｏ−Ｐ（＝Ｏ）Ｒ１０−Ｏ−を表し、Ｒ６〜Ｒ１０はそれぞれ独立して、水素原子、水酸基、置換基を有してもよいアルキル基、置換基を有してもよいアリール基、置換基を有してもよいアルコキシル基、または置換基を有してもよいアリールオキシ基を表す。）から選択される金属フタロシアニン顔料を少なくとも１種以上含有することを特徴とする液晶表示装置を提供する。
【発明の効果】
【００２２】
本発明の液晶表示装置は、特定の液晶組成物と特定の顔料及び特定の化合物を使用したカラーフィルタを用いることで、液晶層の電圧保持率（ＶＨＲ）の低下、イオン密度（ＩＤ）の増加を防止することができ、白抜け、配向むら、焼き付けなどの表示不良の発生を防止することができる。
【図面の簡単な説明】
【００２３】
【図１】従来の一般的な液晶表示装置の一例を示す図である。
【図２】本発明の液晶表示装置の一例を示す図である。
【符号の説明】
【００２４】
１    基板
２    カラーフィルタ層
２ａ  特定の顔料及び特定の化合物を含有するカラーフィルタ層
３ａ  透明電極層（共通電極）
３ｂ  画素電極層
４    配向膜
５    液晶層
５ａ  特定の液晶組成物を含有する液晶層
【発明を実施するための形態】
【００２５】
本発明の液晶表示装置の一例を図２に示す。配向膜（４）を有する第一の基板と第二の基板の２枚の基板（１）の一方の配向膜と基板の間に、共通電極となる透明電極層（３ａ）及び特定の顔料及び特定の化合物を含有するカラーフィルタ層（２ａ）を備え、もう一方の配向膜と基板の間に画素電極層（３ｂ）備え、これらの基板を配向膜同士が対向するように配置し、その間に特定の液晶組成物を含有する液晶層（５ａ）を挟持して構成されている。
【００２６】
前記表示装置における２枚の基板は、周辺領域に配置されたシール材及び封止材によって貼り合わされていて、多くの場合その間には基板間距離を保持するために粒状スペーサーまたはフォトリソグラフィー法により形成された樹脂からなるスペーサー柱が配置されている。
（液晶層）
本発明の液晶表示装置における液晶層は、一般式（I）
【００２７】
【化５】
2019061017.tif 000007
【００２８】
（式中、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表す。）で表される化合物を１０〜５０重量％含有し、一般式（II）
【００２９】
【化６】
2019061017.tif 000008
【００３０】
（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ３及びＺ４はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、Ｂ及びＣはそれぞれ独立してフッ素置換されていてもよい、１，４−フェニレン基又はトランス−１，４−シクロヘキシレン基を表し、ｍ及びｎはそれぞれ独立して０〜４の整数を表し、ｍ＋ｎ＝１〜４である。）で表される化合物を３５〜８０重量％含有する液晶組成物から構成される。
【００３１】
本発明の液晶表示装置における液晶層は、一般式（I）で表される化合物を１０〜５０重量％含有するが、１２〜４８重量％含有することが好ましく、１４〜４５重量％含有することがより好ましい。
【００３２】
一般式（I）において、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表すが、炭素原子数１〜５のアルキル基、炭素原子数２〜５のアルケニル基、炭素原子数１〜５のアルコキシ基又は炭素原子数２〜５のアルケニルオキシ基を表すことが好ましく、
炭素原子数２〜５のアルキル基、炭素原子数２〜４のアルケニル基、炭素原子数１〜４のアルコキシ基又は炭素原子数２〜４のアルケニルオキシ基を表すことがより好ましく、
Ｒ１がアルキル基を表すことが好ましいが、この場合炭素原子数２、３又は４のアルキル基が特に好ましい。Ｒ１が炭素原子数３のアルキル基を表す場合には、Ｒ２は炭素原子数２、４又は５のアルキル基、または炭素原子数２〜３のアルケニル基である場合が好ましく、Ｒ２は炭素原子数２のアルキル基である場合がより好ましい。
【００３３】
Ｒ１及びＲ２の少なくとも一方の基が炭素原子数３〜５のアルキル基である一般式（I）で表される化合物の含有量が、一般式（I）で表される化合物中の５０重量％以上であることが好ましく、７０重量％以上がより好ましく、８０重量％以上であることがさらに好ましい。又、Ｒ１及びＲ２の少なくとも一方の基が炭素原子数３のアルキル基である一般式（I）で表される化合物の含有量が、一般式（I）で表される化合物中の５０重量％以上であることが好ましく、７０重量％以上がより好ましく、８０重量％以上であることがさらに好ましく、１００重量％であることが最も好ましい。
【００３４】
一般式（I）で表される化合物は具体的には次に記載する一般式（Ia）〜一般式（Ig）で表される化合物が好ましい。
【００３５】
【化７】
2019061017.tif 000009
【００３６】
（式中、Ｒ１及びＲ２はそれぞれ独立して、炭素原子数１〜５のアルキル基又は炭素原子数１〜５のアルコキシ基を表すが、一般式（I）におけるＲ１及びＲ２と同様の実施態様が好ましい。）
一般式（Ia）〜一般式（If）において、一般式（Ia）、一般式（Ib）、及び一般式（Ic）、が好ましく、一般式（Ia）及び一般式（Ib）がより好ましい。応答速度を重視する場合には一般式（Ib）及び一般式（Ic）が好ましく、一般式（Ib）及び一般式（Ic）を組み合わせて用いるのがより好ましい。信頼性を重視する場合には、一般式（Ia）が好ましい。
【００３７】
これらの点から、一般式（Ia）、一般式（Ib）及び一般式（Ic）で表される化合物の含有量が、一般式（I）で表される化合物中の８０重量％以上であることが好ましく、９０重量％以上がより好ましく、９５重量％以上であることがさらに好ましく、１００重量％であることが最も好ましい。又、一般式（Ia）で表される化合物の含有量が、一般式（I）で表される化合物中の６５重量％〜１００重量％であり、一般式（Ib）及び一般式（Ic）で表される化合物の含有量が、一般式（I）で表される化合物中の０重量％〜３５重量％であるか、又は一般式（Ia）で表される化合物の含有量が、一般式（I）で表される化合物中の０重量％〜１０重量％であり、一般式（Ib）及び一般式（Ic）で表される化合物の含有量が、一般式（I）で表される化合物中の９０重量％〜１００重量％であることが好ましい。
【００３８】
本発明の液晶表示装置における液晶層は、一般式（I−１）で表される化合物を０〜３５重量％含有しても良く、より好ましくは０〜３２重量％含有しても良く、さらに好ましくは１〜３０重量％含有しても良い。
【００３９】
【化８】
2019061017.tif 000010
【００４０】
一般式（I−１）において、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表すが、
Ｒ１は炭素原子数１〜５のアルキル基、炭素原子数２〜５のアルケニル基、炭素原子数１〜５のアルコキシ基又は炭素原子数２〜５のアルケニルオキシ基を表すことが好ましく、
炭素原子数１〜５のアルキル基、炭素原子数２〜５のアルケニル基を表すことがより好ましく、Ｒ２は炭素原子数１〜５のアルキル基、炭素原子数４〜５のアルケニル基、炭素原子数１〜５のアルコキシ基又は炭素原子数３〜５のアルケニルオキシ基を表すことが好ましく、炭素原子数１〜５のアルキル基又は炭素原子数１〜５のアルコキシ基を表すことがより好ましく、Ｒ１はアルキル基を表すことが好ましいが、この場合炭素原子数１、３又は５のアルキル基が特に好ましい。さらに、Ｒ２は炭素原子数１、２又は４のアルコキシ基を表すことが好ましい。
【００４１】
一般式（I−１）で表される化合物は具体的には次に記載する一般式（I−１h）〜一般式（I−１k）で表される化合物が好ましい。
【００４２】
【化９】
2019061017.tif 000011
【００４３】
（式中、Ｒ１及びＲ２はそれぞれ独立して、炭素原子数１〜５のアルキル基又は炭素原子数１〜５のアルコキシ基を表すが、一般式（I−１）におけるＲ１及びＲ２と同様の実施態様が好ましい。）
本発明の液晶表示装置における液晶層は、一般式（II）で表される化合物を３５〜８０重量％含有するが、４０〜７５重量％含有することが好ましく、４２〜７０重量％含有することがより好ましい。
【００４４】
【化１０】
2019061017.tif 000012
【００４５】
（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ３及びＺ４はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、Ｂ及びＣはそれぞれ独立してフッ素置換されていてもよい、１，４−フェニレン基又はトランス−１，４−シクロヘキシレン基を表し、ｍ及びｎはそれぞれ独立して０〜４の整数を表し、ｍ＋ｎ＝１〜４である。）
一般式（II）において、Ｒ３は炭素原子数１〜８のアルキル基、炭素原子数２〜８のアルケニル基、炭素原子数１〜８のアルコキシ基又は炭素原子数２〜８のアルケニルオキシ基を表すが、炭素原子数１〜５のアルキル基又は炭素原子数２〜５のアルケニル基を表すことが好ましく、炭素原子数２〜５のアルキル基又は炭素原子数２〜４のアルケニル基を表すことがより好ましく、炭素原子数３〜５のアルキル基又は炭素原子数２または３のアルケニル基を表すことがさらに好ましく、炭素原子数２又は３のアルキル基または炭素原子数２のアルケニル基を表すことが特に好ましく、炭素原子数２又は３のアルキル基を表すことが最も好ましい。
【００４６】
Ｒ４は炭素原子数１〜８のアルキル基、炭素原子数４〜８のアルケニル基、炭素原子数１〜８のアルコキシ基又は炭素原子数３〜８のアルケニルオキシ基を表すが、炭素原子数１〜５のアルキル基又は炭素原子数１〜５のアルコキシ基を表すことが好ましく、炭素原子数１〜３のアルキル基又は炭素原子数１〜４のアルコキシ基を表すことがより好ましく、炭素原子数２〜４のアルコキシ基を表すことがさらに好ましい。
【００４７】
Ｚ３及びＺ４はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表すが、単結合、−ＣＨ２ＣＨ２−、−ＣＯＯ−、−ＯＣＨ２−、−ＣＨ２Ｏ−、−ＯＣＦ２−又は−ＣＦ２Ｏ−を表すことが好ましく、単結合、−ＣＨ２ＣＨ２−又は−ＣＨ２Ｏ−を表すことがより好ましい。
【００４８】
ｍ及びｎはそれぞれ独立して０〜３の整数を表すのが好ましく、０〜２の整数を表すのが好ましく、ｍ＋ｎは１〜３であるのが好ましく、１〜２であるのが好ましい。
【００４９】
本発明の液晶表示装置における液晶層は、一般式（II）で表される化合物を３種〜１０種含有することができるが、４種〜９種含有することが好ましく、５種〜８種含有することが好ましい。
【００５０】
一般式（II）で表される化合物として、以下の一般式（II-1）で表される化合物を含有することが好ましい。
【００５１】
【化１１】
2019061017.tif 000013
【００５２】
式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ５は単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、ｍ１は０又は１を表す。
【００５３】
一般式（II-1）において、Ｒ３は炭素原子数１〜５のアルキル基又は炭素原子数２〜５のアルケニル基を表すことが好ましく、炭素原子数２〜５のアルキル基又は炭素原子数２〜４のアルケニル基を表すことがより好ましく、炭素原子数３〜５のアルキル基又は炭素原子数２のアルケニル基を表すことがさらに好ましく、炭素原子数３のアルキル基を表すことが特に好ましく、Ｒ４は炭素原子数１〜５のアルキル基又は炭素原子数１〜５のアルコキシ基を表すことが好ましく、炭素原子数１〜３のアルキル基又は炭素原子数１〜３のアルコキシ基を表すことがより好ましく、炭素原子数３のアルキル基又は炭素原子数２のアルコキシ基を表すことがさらに好ましく、炭素原子数２のアルコキシ基を表すことが特に好ましく、Ｚ５は単結合、−ＣＨ２ＣＨ２−、−ＣＯＯ−、−ＯＣＨ２−、−ＣＨ２Ｏ−、−ＯＣＦ２−又は−ＣＦ２Ｏ−を表すことが好ましく、単結合又は−ＣＨ２Ｏ−を表すことがより好ましい。
【００５４】
本発明の液晶表示装置における液晶層は、一般式（II-1）で表される化合物を３重量％〜６０重量％含有することが好ましく、５重量％〜５５重量％含有することが好ましく８重量％〜５０重量％含有することが好ましく、１０重量％〜４０重量％含有することが特に好ましい。
【００５５】
本発明の液晶表示装置における液晶層は、一般式（II-1）で表される化合物を１種又は２種以上含有することができるが、１種〜６種含有することが好ましく、２種〜５種含有することが好ましく、３種又は４種含有することが好ましい。
【００５６】
一般式（II-1）で表される化合物としては、具体的には次に記載する一般式（II-1a）〜一般式（II-1d）で表される化合物が好ましい。
【００５７】
【化１２】
2019061017.tif 000014
【００５８】
（式中、Ｒ３は炭素原子数１〜５のアルキル基又は炭素原子数２〜５のアルケニル基を表し、Ｒ４aは炭素原子数１〜５のアルキル基を表す。）
一般式（II-1a）及び一般式（II-1c）においてＲ３は、一般式（II-1）における同様の実施態様が好ましい。Ｒ４aは炭素原子数１〜３のアルキル基が好ましく、炭素原子数１又は２のアルキル基がより好ましく、炭素原子数２のアルキル基が特に好ましい。
【００５９】
一般式（II-1b）及び一般式（II-1d）においてＲ３は、一般式（II-1）における同様の実施態様が好ましい。Ｒ４aは炭素原子数１〜３のアルキル基が好ましく、炭素原子数１又は３のアルキル基がより好ましく、炭素原子数３のアルキル基が特に好ましい。
【００６０】
一般式（II-1a）〜一般式（II-1d）の中でも、誘電率異方性の絶対値を増大するためには、一般式（II-1a）及び一般式（II-1c）が好ましく、一般式（II-1a）が好ましい。
【００６１】
本発明の液晶表示装置における液晶層は、一般式（II-1a）〜一般式（II-1d）で表される化合物を１種又は２種以上含有することが好ましく、１種又は２種含有することが好ましく、一般式（II-1a）で表される化合物を１種又は２種含有することが好ましい。
【００６２】
また、一般式（II-1）で表される化合物としては、具体的には次に記載する一般式（II-1e）〜一般式（II-1h）で表される化合物も好ましい。
【００６３】
【化１３】
2019061017.tif 000015
【００６４】
（式中、Ｒ３は炭素原子数１〜５のアルキル基又は炭素原子数２〜５のアルケニル基を表し、Ｒ４ｂは炭素原子数１〜５のアルキル基を表す。）
一般式（II-1e）及び一般式（II-1g）においてＲ３は、一般式（II-1）における同様の実施態様が好ましい。Ｒ４ｂは炭素原子数１〜３のアルキル基が好ましく、炭素原子数１又は２のアルキル基がより好ましく、炭素原子数２のアルキル基が特に好ましい。
【００６５】
一般式（II-1f）及び一般式（II-1h）においてＲ３は、一般式（II-1）における同様の実施態様が好ましい。Ｒ４ｂは炭素原子数１〜３のアルキル基が好ましく、炭素原子数１又は３のアルキル基がより好ましく、炭素原子数３のアルキル基が特に好ましい。
【００６６】
一般式（II-1e）〜一般式（II-1h）の中でも、誘電率異方性の絶対値を増大するためには、一般式（II-1e）及び一般式（II-1g）が好ましい。
【００６７】
【化１４】
2019061017.tif 000016
【００６８】
一般式（II-2）中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ６及びＺ７はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、Ｄはフッ素置換されていてもよい、１，４−フェニレン基又はトランス−１，４−シクロヘキシレン基を表し、ｍ２及びｎ２はそれぞれ独立して０又は１を表す。
【００６９】
一般式（II-2）において、Ｒ３は炭素原子数１〜５のアルキル基又は炭素原子数２〜５のアルケニル基を表すことが好ましく、炭素原子数２〜５のアルキル基又は炭素原子数２〜４のアルケニル基を表すことがより好ましく、炭素原子数３〜５のアルキル基又は炭素原子数２のアルケニル基を表すことがさらに好ましく、炭素原子数２又は３のアルキル基を表すことが特に好ましく、Ｒ４は炭素原子数１〜５のアルキル基又は炭素原子数１〜５のアルコキシ基を表すことが好ましく、炭素原子数１〜３のアルキル基又は炭素原子数１〜３のアルコキシ基を表すことがより好ましく、炭素原子数３のアルキル基又は炭素原子数２のアルコキシ基を表すことがさらに好ましい。
【００７０】
一般式（II-2）において、Ｚ６は単結合、−ＣＨ２ＣＨ２−、−ＣＯＯ−、−ＯＣＨ２−、−ＣＨ２Ｏ−、−ＯＣＦ２−又は−ＣＦ２Ｏ−を表すことが好ましく、単結合又は−ＣＨ２Ｏ−を表すことがより好ましい。
【００７１】
一般式（II-2）において、Ｚ７は単結合、−ＣＨ２ＣＨ２−、−ＣＯＯ−、−ＯＣＨ２−、−ＣＨ２Ｏ−、−ＯＣＦ２−又は−ＣＦ２Ｏ−を表すことが好ましく、単結合又は−ＣＨ２ＣＨ２−を表すことがより好ましい。
【００７２】
本発明の液晶表示装置における液晶層は、一般式（II-2）で表される化合物を１種又は２種以上含有することが好ましいが、１種〜６種含有することがより好ましく、２種〜５種含有することがさらに好ましく、３種又は４種含有することが特に好ましい。
【００７３】
一般式（II-2）で表される化合物としては、具体的には次に記載する一般式（II-2a）〜一般式（II-2d）で表される化合物が好ましい。
【００７４】
【化１５】
2019061017.tif 000017
【００７５】
（式中、Ｒ３は炭素原子数１〜５のアルキル基又は炭素原子数２〜５のアルケニル基を表し、Ｒ４ｃは炭素原子数１〜５のアルキル基を表すが、一般式（II-2）におけるＲ３及びＲ４と同様の実施態様が好ましい。）
一般式（II-2a）及び一般式（II-2c）においてＲ３は、一般式（II-2）における同様の実施態様が好ましい。Ｒ４ｃは炭素原子数１〜３のアルキル基が好ましく、炭素原子数１又は２のアルキル基がより好ましく、炭素原子数２のアルキル基が特に好ましい。
【００７６】
一般式（II-2b）及び一般式（II-2d）においてＲ３は、一般式（II-2）における同様の実施態様が好ましい。Ｒ４ｃは炭素原子数１〜３のアルキル基が好ましく、炭素原子数１又は３のアルキル基がより好ましく、炭素原子数３のアルキル基が特に好ましい。
【００７７】
一般式（II-2a）〜一般式（II-2d）の中でも、誘電率異方性の絶対値を増大するためには、一般式（II-2a）及び一般式（II-2c）が好ましく、特に一般式（II-2a）が好ましい。
【００７８】
また、一般式（II-2）で表される化合物としては、具体的には次に記載する一般式（II-2e）〜一般式（II-2k）で表される化合物も好ましい。
【００７９】
【化１６】
2019061017.tif 000018
【００８０】
【化１７】
2019061017.tif 000019
【００８１】
（上記一般式（II-2e）〜一般式（II-2k）中、Ｒ３は炭素原子数１〜５のアルキル基又は炭素原子数２〜５のアルケニル基を表し、Ｒ４ｄは炭素原子数１〜５のアルキル基を表すが、一般式（II-2）におけるそれぞれＲ３及びＲ４と同様の実施態様が好ましい。）
一般式（II-2e）、一般式（II-2g）及び一般式（II-2i）においてＲ３は、一般式（II-2）における同様の実施態様が好ましい。Ｒ４ｄは炭素原子数１〜３のアルキル基が好ましく、炭素原子数１又は２のアルキル基がより好ましく、炭素原子数２のアルキル基が特に好ましい。
【００８２】
一般式（II-2f）、一般式（II-2h）及び一般式（II-2j）においてＲ３は、一般式（II-2）における同様の実施態様が好ましい。Ｒ４ｄは炭素原子数１〜３のアルキル基が好ましく、炭素原子数１又は３のアルキル基がより好ましく、炭素原子数２のアルキル基が特に好ましい。
【００８３】
一般式（II-2k）において、Ｒ３は、一般式（II-2）における同様の実施態様が好ましい。Ｒ４ｄは炭素原子数１〜３のアルキル基、炭素原子数１〜４のアルコキシ基が好ましく、炭素原子数１又は３のアルキル基、炭素原子数１〜２のアルコキシ基がより好ましく、炭素原子数２のアルキル基、又は炭素原子数２のアルコキシ基が特に好ましい。
【００８４】
一般式（II-2e）〜一般式（II-2k）の中でも、一般式（II-2e）、一般式（II-2h）及び一般式（II-2k）が好ましい。
【００８５】
本発明の液晶表示装置における液晶層は、一般式（I）及び一般式（II）で表される化合物の合計含有量が７５重量％〜１００重量％であるのが好ましく、８０重量％〜１００重量％であるのが好ましく、８０重量％〜９５重量％であるのが好ましく、８０重量％〜１００重量％であるのが好ましく、９５重量％〜１００重量％であるのが好ましい。
【００８６】
本発明の液晶表示装置における液晶層は、更に、一般式（III）で表される化合物を含有することもできる。
【００８７】
【化１８】
2019061017.tif 000020
【００８８】
（式中、Ｒ７及びＲ８はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、Ｄ、Ｅ及びＦはそれぞれ独立して、フッ素置換されていてもよい、１，４−フェニレン基又はトランス−１，４−シクロヘキシレンを表し、Ｚ２は単結合、−ＯＣＨ２−、−ＯＣＯ−、−ＣＨ２Ｏ−又は−ＣＯＯ−、−ＯＣＯ−を表し、ｎは０、１又は２を表す。ただし、一般式（I）、一般式（II-1）及び一般式（II-2）で表される化合物は除く。）
一般式（III）で表される化合物は１〜２０％含有することが好ましく、２〜１５％含有することが好ましく、４〜１０％含有することが好ましい。
【００８９】
一般式（III）において、Ｄ、Ｅ及びＦはそれぞれ独立して、フッ素置換されていてもよい、１，４−フェニレン基又はトランス−１，４−シクロヘキシレンを表すが、２−フルオロ−１，４−フェニレン基、２，３−ジフルオロ−１，４−フェニレン基、１，４−フェニレン基又はトランス−１，４−シクロヘキシレンを表すことが好ましく、２−フルオロ−１，４−フェニレン基又は２，３−ジフルオロ−１，４−フェニレン基、１，４−フェニレン基がより好ましく、２，３−ジフルオロ−１，４−フェニレン基又は１，４−フェニレン基が好ましい。
【００９０】
一般式（III）において、Ｒ７は炭素原子数１〜８のアルキル基、炭素原子数２〜８のアルケニル基、炭素原子数１〜８のアルコキシ基又は炭素原子数２〜８のアルケニルオキシ基を表すが、
Ｄがトランス−１，４−シクロヘキシレンを表す場合、炭素原子数１〜５のアルキル基又は炭素原子数２〜５のアルケニル基を表すことが好ましく、炭素原子数２〜５のアルキル基又は炭素原子数２〜４のアルケニル基を表すことがより好ましく、炭素原子数３〜５のアルキル基又は炭素原子数２又は３のアルケニル基を表すことがさらに好ましく、炭素原子数３のアルキル基を表すことが特に好ましく、
Ｄがフッ素置換されていてもよい、１，４−フェニレン基を表す場合、炭素原子数１〜５のアルキル基又は炭素原子数４又は５のアルケニル基を表すことが好ましく、炭素原子数２〜５のアルキル基又は炭素原子数４のアルケニル基を表すことがより好ましく、炭素原子数２〜４のアルキル基を表すことがさらに好ましい。
【００９１】
一般式（III）において、Ｒ８は炭素原子数１〜８のアルキル基、炭素原子数２〜８のアルケニル基、炭素原子数１〜８のアルコキシ基又は炭素原子数３〜８のアルケニルオキシ基を表すが、
Ｆがトランス−１，４−シクロヘキシレンを表す場合、炭素原子数１〜５のアルキル基又は炭素原子数２〜５のアルケニル基を表すことが好ましく、炭素原子数２〜５のアルキル基又は炭素原子数２〜４のアルケニル基を表すことがより好ましく、炭素原子数３〜５のアルキル基又は炭素原子数２又は３のアルケニル基を表すことがさらに好ましく、炭素原子数３のアルキル基を表すことが特に好ましく、
Ｆがフッ素置換されていてもよい、１，４−フェニレン基を表す場合、炭素原子数１〜５のアルキル基又は炭素原子数４又は５のアルケニル基を表すことが好ましく、炭素原子数２〜５のアルキル基又は炭素原子数４のアルケニル基を表すことがより好ましく、炭素原子数２〜４のアルキル基を表すことがさらに好ましい。
【００９２】
一般式（III）において、Ｒ７及びＲ８がアルケニル基を表し、結合するＤ又はＦがフッ素置換されていてもよい、１，４−フェニレン基を表す場合す場合、炭素原子数４又は５のアルケニル基としては以下の構造が好ましい。
【００９３】
【化１９】
2019061017.tif 000021
【００９４】
（上記式中、環構造へは右端で結合するものとする。）
この場合においても、炭素原子数４のアルケニル基がさらに好ましい。
【００９５】
一般式（III）において、Ｚ２は単結合、−ＯＣＨ２−、−ＯＣＯ−、−ＣＨ２Ｏ−又は−ＣＯＯ−を表すが、単結合、−ＣＨ２Ｏ−又は−ＣＯＯ−を表すことが好ましく、単結合がより好ましい。
【００９６】
一般式（III）において、ｎは０、１又は２を表すが、０又は１を表すことが好ましい。また、Ｚ２が単結合以外の置換基を表す場合、１を表すことが好ましい。
【００９７】
一般式（III）で表される化合物は、ｎが１を表す場合において、負の誘電率異方性を大きくする観点からは、下記一般式（III-1c）〜一般式（III-1e）で表される化合物が好ましく、応答速度を速くする観点からは、一般式（III-1f）〜一般式（III-1j）で表される化合物が好ましい。
【００９８】
【化２０】
2019061017.tif 000022
【００９９】
【化２１】
2019061017.tif 000023
【０１００】
（一般式（III-1f）〜一般式（III-1j）中、Ｒ７及びＲ８はそれぞれ独立して、炭素原子数１〜５のアルキル基、炭素原子数２〜５のアルケニル基又は炭素原子数１〜５のアルコキシ基を表すが、一般式（III）におけるＲ７及びＲ８と同様の実施態様が好ましい。）
一般式（III）で表される化合物は、ｎが２を表す場合、負の誘電率異方性を大きくする観点からは、一般式（III-2a）〜一般式（III-2h）で表される化合物が好ましく、応答速度を速くする観点からは、一般式（III-2j）〜一般式（III-2l）で表される化合物が好ましい。
【０１０１】
【化２２】
2019061017.tif 000024
【０１０２】
【化２３】
2019061017.tif 000025
【０１０３】
（一般式（III-2j）〜一般式（III-2l）中、Ｒ７及びＲ８はそれぞれ独立して、炭素原子数１〜５のアルキル基、炭素原子数２〜５のアルケニル基又は炭素原子数１〜５のアルコキシ基を表すが、一般式（III）におけるＲ７及びＲ８と同様の実施態様が好ましい。）
一般式（III）で表される化合物は、ｎが０を表す場合、応答速度を速くする観点からは、一般式（III-3b）で表される化合物が好ましい。
【０１０４】
【化２４】
2019061017.tif 000026
【０１０５】
（一般式（III-3b）中、Ｒ７及びＲ８はそれぞれ独立して、炭素原子数１〜５のアルキル基、炭素原子数２〜５のアルケニル基又は炭素原子数１〜５のアルコキシ基を表すが、一般式（III）におけるＲ７及びＲ８と同様の実施態様が好ましい。）
Ｒ７は炭素原子数２〜５のアルキル基が好ましく、炭素原子数３のアルキル基がより好ましい。Ｒ８は炭素原子数１〜３のアルコキシ基が好ましく、炭素原子数２のアルコキシ基がより好ましい。
【０１０６】
本発明の液晶表示装置における液晶層は、ネマチック相-等方性液体相転移温度（Ｔｎｉ）を幅広い範囲で使用することができるものであるが、６０から１２０℃であることが好ましく、７０から１００℃がより好ましく、７０から８５℃が特に好ましい。
【０１０７】
誘電率異方性は、２５℃において、−２．０から−６．０であることが好ましく、−２．５から−５．０であることがより好ましく、−２．５から−４．０であることが特に好ましい。
【０１０８】
屈折率異方性は、２５℃において、０．０８から０．１３であることが好ましいが、０．０９から０．１２であることがより好ましい。更に詳述すると、薄いセルギャップに対応する場合は０．１０から０．１２であることが好ましく、厚いセルギャップに対応する場合は０．０８から０．１０であることが好ましい。
【０１０９】
回転粘度（γ１）は１５０以下が好ましく、１３０以下がより好ましく、１２０以下が特に好ましい。
【０１１０】
本発明の液晶表示装置における液晶層においては、回転粘度と屈折率異方性の関数であるＺが特定の値を示すことが好ましい。
【０１１１】
【数１】
2019061017.tif 000027
【０１１２】
（式中、γ１は回転粘度を表し、Δｎは屈折率異方性を表す。）
Ｚは、１３０００以下が好ましく、１２０００以下がより好ましく、１１０００以下が特に好ましい。
【０１１３】
本発明の液晶表示装置における液晶層は、アクティブマトリクス表示素子に使用する場合においては、１０12（Ω・ｍ）以上の比抵抗を有することが必要であり、１０13（Ω・ｍ）が好ましく、１０14（Ω・ｍ）以上がより好ましい。
【０１１４】
本発明の液晶表示装置における液晶層は、上述の化合物以外に、用途に応じて、通常のネマチック液晶、スメクチック液晶、コレステリック液晶、酸化防止剤、紫外線吸収剤、重合性モノマーなどを含有しても良い。
【０１１５】
重合性モノマーとしては、一般式（V）で表されるニ官能モノマーが好ましい。
【０１１６】
【化２５】
2019061017.tif 000028
【０１１７】
（式中、Ｘ１及びＸ２はそれぞれ独立して、水素原子又はメチル基を表し、
Ｓｐ１及びＳｐ２はそれぞれ独立して、単結合、炭素原子数１〜８のアルキレン基又は−Ｏ−（ＣＨ２）ｓ−（式中、ｓは２から７の整数を表し、酸素原子は芳香環に結合するものとする。）を表し、
Ｚ１は−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２はそれぞれ独立して、フッ素原子又は水素原子を表す。）、−Ｃ≡Ｃ−又は単結合を表し、
Ｃは１，４−フェニレン基、トランス−１，４−シクロヘキシレン基又は単結合を表し、式中の全ての１，４−フェニレン基は、任意の水素原子がフッ素原子により置換されていても良い。）
一般式（V）において、Ｘ１及びＸ２は、何れも水素原子を表すジアクリレート誘導体、何れもメチル基を有するジメタクリレート誘導体の何れも好ましく、一方が水素原子を表しもう一方がメチル基を表す化合物も好ましい。これらの化合物の重合速度は、ジアクリレート誘導体が最も早く、ジメタクリレート誘導体が遅く、非対称化合物がその中間であり、その用途により好ましい態様を用いることができる。ＰＳＡ表示素子においては、ジメタクリレート誘導体が特に好ましい。
【０１１８】
一般式（V）において、Ｓｐ１及びＳｐ２はそれぞれ独立して、単結合、炭素原子数１〜８のアルキレン基又は−Ｏ−（ＣＨ２）ｓ−を表すが、ＰＳＡ表示素子においては少なくとも一方が単結合であることが好ましく、共に単結合を表す化合物又は一方が単結合でもう一方が炭素原子数１〜８のアルキレン基又は−Ｏ−（ＣＨ２）ｓ−を表す態様が好ましい。この場合１〜４のアルキル基が好ましく、ｓは１〜４が好ましい。
【０１１９】
一般式（V）において、Ｚ１は、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−又は単結合が好ましく、−ＣＯＯ−、−ＯＣＯ−又は単結合がより好ましく、単結合が特に好ましい。
【０１２０】
一般式（V）において、Ｃは任意の水素原子がフッ素原子により置換されていても良い１，４−フェニレン基、トランス−１，４−シクロヘキシレン基又は単結合を表すが、１，４−フェニレン基又は単結合が好ましい。Ｃが単結合以外の環構造を表す場合、Ｚ１は単結合以外の連結基も好ましく、Ｃが単結合の場合、Ｚ１は単結合が好ましい。
【０１２１】
これらの点から、一般式（V）において、Ｓｐ１及びＳｐ２の間の環構造は、具体的には次に記載する構造が好ましい。
【０１２２】
一般式（V）において、Ｓｐ１及びＳｐ２の間の環構造は、Ｃが単結合を表し、環構造が二つの環で形成される場合において、次の式（Va-1）から式（Va-5）を表すことが好ましく、式（Va-1）から式（Va-3）を表すことがより好ましく、式（Va-1）を表すことが特に好ましい。
【０１２３】
【化２６】
2019061017.tif 000029
【０１２４】
（式（Va-1）〜式（Va-3）中、両端はＳｐ１又はＳｐ２に結合するものとする。）
一般式（V）において、Ｓｐ１及びＳｐ２の間の環構造は、Ｃが１，４−フェニレン基を表し、環構造が３つの環で形成される場合において、次の式（Va-6）から式（Va-9）を表すことが好ましく、式（Va-6）から式（Va-8）を表すことがより好ましく、式（Va-6）又は式（Va-7）を表すことが特に好ましい。
【０１２５】
【化２７】
2019061017.tif 000030
【０１２６】
（式（Va-6）〜式（Va-9）中、両端はＳｐ１又はＳｐ２に結合するものとする。）
上記(Va−1)〜(Va−9)骨格を含む重合性化合物は重合後の配向規制力がＰＳＡ型液晶表示素子に最適であり、良好な配向状態が得られることから、表示ムラが抑制されるか、又は、全く発生しない。
【０１２７】
以上のことから、重合性モノマーのうち一般式（V）で表される化合物としては、一般式（V-1）〜一般式（V-8）が特に好ましく、中でも一般式（V-2）、一般式(V-4)、一般式(V-6)、一般式(V-8)が最も好ましい。
【０１２８】
【化２８】
2019061017.tif 000031
【０１２９】
【化２９】
2019061017.tif 000032
【０１３０】
（一般式（V-1）〜一般式（V-8）中、１，４−フェニレン基が有する任意の水素原子はフッ素原子により置換されていても良く、Ｓｐ２は炭素原子数２から５のアルキレン基を表す。）
重合性モノマーとして、一般式（V２）で表されるニ官能モノマーを用いることも好ましい。
【０１３１】
【化３０】
2019061017.tif 000033
【０１３２】
（式中、Ｘ１０及びＸ１１はそれぞれ独立して、水素原子又はメチル基を表し、Ｓｐ３及びＳｐ４はそれぞれ独立して、単結合、炭素原子数１〜８のアルキレン基又は−Ｘ−（ＣＨ２）ｔ−（式中、ｔは２〜７の整数を表し、Ｘは−Ｏ−、−ＯＣＯＯ−、−ＯＣＯ−、又は−ＣＯＯ−を表し、Ｘはフェナントレン環に結合するものとする。）を表し、式中のフェナントレン環は、任意の水素原子がフッ素原子により置換されていてもよい。）
上記一般式（V２）において、Ｘ１０及びＸ１１はそれぞれ独立して、水素原子又はメチル基を表すが、反応速度を重視する場合には水素原子が好ましく、反応残留量を低減することを重視する場合にはメチル基が好ましい。
【０１３３】
上記一般式（V２）において、Ｓｐ３及びＳｐ４はそれぞれ独立して、単結合、炭素原子数１〜８のアルキレン基又は−Ｘ−（ＣＨ２）ｔ−（式中、ｔは２〜７の整数を表し、Ｘは−Ｏ−、−ＯＣＯＯ−、又は−ＣＯＯ−を表し、Ｘはフェナントレン環に結合するものとする。）を表すが、炭素鎖があまり長くないことが好ましく、単結合又は炭素原子数１〜５のアルキレン基が好ましく、単結合又は炭素原子数１〜３のアルキレン基がより好ましい。また、Ｓｐ３及びＳｐ４が−Ｘ−（ＣＨ２）ｔ−を表す場合も、ｔは１〜５が好ましく、１〜３がより好ましく、Ｓｐ３及びＳｐ４の少なくとも一方が、単結合であることがより好ましく、いずれも単結合であることが特に好ましい。
【０１３４】
上記一般式（V２）で表される化合物は、具体的には、以下の一般式（V２−１）〜（V２−５２）で表される化合物が好ましい。
【０１３５】
【化３１】
2019061017.tif 000034
【０１３６】
【化３２】
2019061017.tif 000035
【０１３７】
【化３３】
2019061017.tif 000036
【０１３８】
液晶層を形成する液晶組成物中に、前記一般式（V）及び／又は一般式（V2）で表される重合性化合物を少なくとも１種又は２種以上用いる場合、当該重合性化合物の含有量は、液晶組成物に用いる液晶化合物及び重合性化合物の合計量に対し、０．０５〜６質量％であることが好ましく、０．１〜５質量％であることがより好ましく、０．１５〜４質量％であることがより好ましく、０．２〜３質量％であることがさらに好ましい。
【０１３９】
重合性モノマーを添加する場合において、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。また、保存安定性を向上させるために、安定剤を添加しても良い。使用できる安定剤としては、例えば、ヒドロキノン類、ヒドロキノンモノアルキルエーテル類、第三ブチルカテコール類、ピロガロール類、チオフェノール類、ニトロ化合物類、β−ナフチルアミン類、β−ナフトール類、ニトロソ化合物等が挙げられる。
【０１４０】
本発明における液晶層は、液晶表示素子に有用であり、ＡＭ−ＬＣＤ（アクティブマトリックス液晶表示素子）、ＴＮ（ネマチック液晶表示素子）、ＳＴＮ−ＬＣＤ（超ねじれネマチック液晶表示素子）、ＯＣＢ−ＬＣＤ及びＩＰＳ−ＬＣＤ（インプレーンスイッチング液晶表示素子）に有用であるが、ＡＭ−ＬＣＤに特に有用であり、ＰＳＡモード、ＰＳＶＡモード、ＶＡモード、ＩＰＳモード又はＥＣＢモード用液晶表示素子に用いることができる。
（カラーフィルタ）
本発明におけるカラーフィルタは、ブラックマトリックス及び少なくともＲＧＢ三色画素部から構成されるが、ＲＧＢ三色画素部は、色材として、Ｇ色材として、Ｇ画素部中に小角エックス線散乱法での平均一次粒子径が５〜５０ｎｍのガリウムフタロシアニン、アルミニウムフタロシアニン、スカンジウムフタロシアニン、イットリウムフタロシアニンまたはインジウムフタロシアニン顔料を含有する。また、ＲＧＢ三色画素部は、色材として、Ｒ画素部中にジケトピロロピロール顔料及び／又はアニオン性赤色有機染料を、Ｂ画素部中にε型銅フタロシアニン顔料及び／又はカチオン性青色有機染料を含有するのが好ましい。
【０１４１】
なお、小角エックス線散乱法による平均一次粒子径の測定は、特開２００６−１１３０４２号公報に記載の方法で行うことができる。
【０１４２】
また、小角エックス線散乱法での粒度分布を示す規格化分散は特開２０１３−９６９４４号公報に記載の方法で算出することができ、２０~５０％が好ましい。なお、規格化分散の値が小さい程粒度分布シャープで良好である。５０％を超えると粗大粒子が多くなり、それがカラーフィルタ表面に出て、液晶層の電圧保持率（ＶＨＲ）の低下、イオン密度（ＩＤ）の増加をまねき、白抜け、配向むら、焼き付けなどの表示不良の問題となる。
（Ｇ画素部）
Ｇ画素部中の上記ガリウムフタロシアニン、アルミニウムフタロシアニン、スカンジウムフタロシアニン、イットリウムフタロシアニンまたはインジウムフタロシアニン顔料としては、下記一般式（ＰＩＧ−１）で表される顔料や下記一般式（ＰＩＧ−２）で表される顔料が挙げられる。一般式（ＰＩＧ−１）や一般式（ＰＩＧ−２）に該当するフタロシアニン顔料は単独で使用してもよいし、一般式（ＰＩＧ−１）に該当する顔料を複数使用してもよいし、一般式（ＰＩＧ−２）に該当する顔料を複数使用してもよいし、一般式（ＰＩＧ−１）に該当する顔料と一般式（ＰＩＧ−２）に該当する顔料を両方使用してもよい。
【０１４３】
【化３４】
2019061017.tif 000037
【０１４４】
（一般式（ＰＩＧ−１）中、Ｘ１ｉ〜Ｘ１６ｉはそれぞれ独立して、ハロゲン原子、ニトロ基、置換基を有してもよいフタルイミドメチル基、置換基を有してもよいスルファモイル基、置換基を有してもよいアルキル基、置換基を有してもよいアリール基、置換基を有してもよいシクロアルキル基、置換基を有してもよい複素環基、置換基を有してもよいアルコキシル基、置換基を有してもよいアリールオキシ基、置換基を有してもよいアルキルチオ基、又は置換基を有してもよいアリールチオ基を表す。Ｙ１ｉは、水酸基、塩素原子、−ＯＰ（＝Ｏ）Ｒ１Ｒ２、または−Ｏ−ＳｉＲ３Ｒ４Ｒ５を表す。ここでＲ１〜Ｒ５はそれぞれ独立して、水素原子、水酸基、置換基を有してもよいアルキル基、置換基を有してもよいアリール基、置換基を有してもよいアルコキシル基、または置換基を有してもよいアリールオキシ基を表し、Ｒ１とＲ２、Ｒ３〜Ｒ５同士が互いに結合して環を形成しても良い。Ｍは、Ｇａ、Ａｌ、Ｓｃ、Ｙ及びＩｎからなる群から選ばれる三価金属を表す。）
【０１４５】
【化３５】
2019061017.tif 000038
【０１４６】
（一般式（ＰＩＧ−２）中、Ｘ１７ｉ〜Ｘ３２ｉはそれぞれ独立して、ハロゲン原子、ニトロ基、置換基を有してもよいフタルイミドメチル基、置換基を有してもよいスルファモイル基、置換基を有してもよいアルキル基、置換基を有してもよいアリール基、置換基を有してもよいシクロアルキル基、置換基を有してもよい複素環基、置換基を有してもよいアルコキシル基、置換基を有してもよいアリールオキシ基、置換基を有してもよいアルキルチオ基、又は置換基を有してもよいアリールチオ基を表す。Ｍは、Ｇａ、Ａｌ、Ｓｃ、Ｙ及びＩｎからなる群から選ばれる三価金属を表す。Ｙ２ｉは、−Ｏ−、−Ｏ−ＳｉＲ６Ｒ７−Ｏ−、−Ｏ−ＳｉＲ６Ｒ７−Ｏ−ＳｉＲ８Ｒ９−Ｏ−、または−Ｏ−Ｐ（＝Ｏ）Ｒ１０−Ｏ−を表し、Ｒ６〜Ｒ１０はそれぞれ独立して、水素原子、水酸基、置換基を有してもよいアルキル基、置換基を有してもよいアリール基、置換基を有してもよいアルコキシル基、または置換基を有してもよいアリールオキシ基を表す。）
上記一般式（ＰＩＧ−１）、一般式（ＰＩＧ−２）において、置換基を有してもよいフタルイミドメチル基としては、具体的には、フタルイミドメチル基、３−クロロフタルイミドメチル基、４−クロロフタルイミドメチル基、３−ニトロフタルイミドメチル基、４−ニトロフタルイミドメチル基、３−スルホフタルイミドメチル基、４−スルホフタルイミドメチル基などが挙げられる。
【０１４７】
上記一般式（ＰＩＧ−１）、一般式（ＰＩＧ−２）において、置換基を有してもよいスルファモイル基としては、ジメチルアミノメチルスルホアミド基、ジエチルアミノメチルスルホアミド基、ジメチルアミノエチルスルホアミド基、ジエチルアミノエチルスルホアミド基、ジメチルアミノプロピルスルホアミド基、ジエチルアミノプロピルスルホアミド基などが挙げられる。
【０１４８】
上記一般式（ＰＩＧ−１）、一般式（ＰＩＧ−２）において、アルキル基としては、炭素原子数１〜８のアルキル基が更に好ましく、より具体的には、メチル基、エチル基、プロピル基、イソプロピル基、ブチル基、イソブチル基、ｓｅｃ−ブチル基、ペンチル基、ヘキシル基、２‐エチルヘキシル基など無置換のアルキル基；２‐メトキシエチル基、２‐エトキシエチル基等のアルコキシアルキル基；２‐アセチルオキシエチル基等のアシルオキシ基；２‐シアノエチル基等のシアノアルキル基；２，２，２‐トリフルオロエチル基、４，４，４‐トリフルオロブチル基等のフルオロアルキル基、などが挙げられる。また、当該アルキル基に置換基を有する場合としては、トリクロロメチル基、２，２−ジブロモエチル基、２−ニトロプロピル基、ベンジル基、４−メチルベンジル基、４−ｔｅｒｔ−プチルベンジル基、４−メトキシベンジル基、４−ニトロベンジル基、２，４−ジクロロベンジル基等が挙げられる。  上記一般式（ＰＩＧ−１）、一般式（ＰＩＧ−２）において、アリール基としては、フェニル基、ナフチル基、アンスリル基などが挙げられる。また、当該アリール基に置換基を有する場合としては、クロロフェニル基、ブロモフェニル基、メチルフェニル基、ニトロフェニル基、メトキシフェニル基、２，４−ジクロロフェニル基、ペンタフルオロフェニル基、２−メチル−４−クロロフェニル基、２−アミノフェニル基、４−ヒドロキシ−１−ナフチル基、６−メチル−２−ナフチル基、４，５，８−トリクロロ−２−ナフチル基、アントラキノニル基、２−アミノアントラキノニル基などが挙げられる。
【０１４９】
上記一般式（ＰＩＧ−１）、一般式（ＰＩＧ−２）において、置換基を有してもよいシクロアルキル基としては、シクロペンチル基、シクロへキシル基、シクロヘプチル基、シクロオクチル基、アダマンチル基等が挙げられ、「置換基を有するシクロアルキル基」としては、シクロヘキシルメチル基、シクロヘキシルエチル基、２，５−ジメチルシクロペンチル基、４−ｔｅｒｔ−プチルシクロヘキシル基等が挙げられる。
【０１５０】
上記一般式（ＰＩＧ−１）、一般式（ＰＩＧ−２）において、置換基を有してもよい複素環基としては、窒素原子、酸素原子、硫黄原子、リン原子を含む芳香族又は脂肪族の複素環が好ましく、その具体例は、例えば、チエニル基、ベンゾ［ｂ］チエニル基、ナフト［２，３−ｂ］チエニル基、チアントレニル基、フリル基、ピラニル基、イソベンゾフラニル基、クロメニル基、キサンテニル基、フェノキサチイニル基、２Ｈ−ピロリル基、ピロリル基、イミダゾリル基、ピラゾリル基、ピリジル基、ピラジニル基、ピリミジニル基、ピリダジニル基、インドリジニル基、イソインドリル基、３Ｈ−インドリル基、インドリル基、１Ｈ−インダゾリル基、プリニル基、４Ｈ−キノリジニル基、イソキノリル基、キノリル基、フタラジニル基、ナフチリジニル基、キノキサニリル基、キナゾリニル基、シンノリニル基、プテリジニル基、４ａＨ−カルバゾリル基、カルバゾリル基、β−カルボリニル基、フェナントリジニル基、アクリジニル基、ペリミジニル基、フェナントロリニル基、フェナジニル基、フェナルサジニル基、イソチアゾリル基、フェノチアジニル基、イソキサゾリル基、フラザニル基、フェノキサジニル基、イソクロマニル基、クロマニル基、ピロリジニル基、ピロリニル基、イミダゾリジニル基、イミダゾリニル基、ピラゾリジニル基、ピラゾリニル基、ピペリジル基、ピペラジニル基、インドリニル基、イソインドリニル基、キヌクリジニル基、モルホリニル基、チオキサントリル基などが挙げられる。
【０１５１】
上記一般式（ＰＩＧ−１）、一般式（ＰＩＧ−２）において、置換基を有してもよいアルコキシル基としては、炭素原子数１〜８のアルコキシル基が更に好ましく、より具体的には、メトキシ基、エトキシ基、プロポキシ基、ｎ−ブトキシ基、ｉ−ブトキシ基、ｓｅｃ−ブトキシ基、ｔ−ブトキシ基、トリクロロメトキシ基、トリフルオロメトキシ基、２，２，２−トリフルオロエトキシ基、２，２，３，３−テトラフルオロプロポキシ基、２，２−ジトリフルオロメチルプロポキシ基、２−エトキシエトキシ基、２−ブトキシエトキシ基、２−ニトロプロポキシ基、ベンジルオキシ基などが挙げられる。
上記一般式（ＰＩＧ−１）、一般式（ＰＩＧ−２）において、置換基を有してもよいアリールオキシ基としては、フェノキシ基、ナフトキシ基、アンスリルオキシ基、３−ｔ−ブチルフェノキシ基、２，４−ジｔ−ブチルフェノキシ基、ｐ−メチルフェノキシ基、ｐ−ニトロフェノキシ基、ｐ−メトキシフェノキシ基、２，４−ジクロロフェノキシ基、ペンタフルオロフェノキシ基、２−メチル−４−クロロフェノキシ基などが挙げられる。
【０１５２】
上記一般式（ＰＩＧ−１）、一般式（ＰＩＧ−２）において、置換基を有してもよいアルキルチオ基としては、メチルチオ基、エチルチオ基、プロピルチオ基、ブチルチオ基、ペンチルチオ基、ヘキシルチオ基、オクチルチオ基、デシルチオ基、ドデシルチオ基、オクタデシルチオ基、メトキシエチルチオ基、アミノエチルチオ基、ベンジルアミノエチルチオ基、メチルカルボニルアミノエチルチオ基、フェニルカルボニルアミノエチルチオ基などが挙げられる。
【０１５３】
上記一般式（ＰＩＧ−１）、一般式（ＰＩＧ−２）において、置換基を有してもよいアリールチオ基としては、フェニルチオ基、１−ナフチルチオ基、２−ナフチルチオ基、９−アンスリルチオ基、クロロフェニルチオ基、トリフルオロメチルフェニルチオ基、シアノフェニルチオ基、ニトロフェニルチオ基、２−アミノフェニルチオ基、２−ヒドロキシフェニルチオ基などが挙げられる。
【０１５４】
前記一般式（ＰＩＧ−１）で表される金属フタロシアニン顔料の具体例としては、例えば、以下に記載した化合物があげられるが、本発明はその主旨を超えない限り、これらに限定されるものではない。
【０１５５】
【化３６】
2019061017.tif 000039
【０１５６】
【化３７】
2019061017.tif 000040
【０１５７】
（１ｋ、１ｌおけるｎ１ｋ及びｎ１ｌは、１から１６である。）
前記一般式（ＰＩＧ−２）で表される金属フタロシアニン顔料の具体例としては、例えば、以下に記載した化合物があげられるが、本発明はその主旨を超えない限り、これらに限定されるものではない。
【０１５８】
【化３８】
2019061017.tif 000041
【０１５９】
【化３９】
2019061017.tif 000042
【０１６０】
（一般式（２ｇ）おけるｎ２ｇ１及びｎ２ｇ２は、それぞれ独立して１から１６である。）
また、Ｇ画素部中に分散助剤として顔料誘導体を含有することが好ましい。顔料誘導体としては、フタロシアニン系顔料誘導体、キノフタロン系顔料誘導体の少なくとも１種を含有することが好ましい。誘導体部としては、フタルイミドメチル基、スルホン酸基、同Ｎ−（ジアルキルアミノ）メチル基、同Ｎ−（ジアルキルアミノアルキル）スルホン酸アミド基、がある。これら誘導体は、異なる種類のものを二種以上併用することも出来る。
【０１６１】
顔料誘導体の使用量は上記一般式（ＰＩＧ−１）及び／又は一般式（ＰＩＧ−２）で表されるフタロシアニン顔料の総量１００部に対して、４部以上２０部以下が好ましく、６部以上１６部以下がより好ましい。
【０１６２】
さらに、Ｇ画素部中に一般式（３）、一般式（４）および一般式（５）で表わされるキノフタロン化合物から選ばれる１種以上の顔料を含有することも色相調整として含有することが好ましい。
【０１６３】
【化４０】
2019061017.tif 000043
【０１６４】
（一般式（３）〜一般式（５）において、Ｒ１０〜Ｒ２４、Ｒ２５〜Ｒ３９、Ｒ４０〜Ｒ５５は、それぞれ独立して、水素原子、ハロゲン原子、置換基を有してもよいアルキル基、置換基を有してもよいアルコキシル基、置換基を有してもよいアリール基、−ＳＯ3Ｈ基、−ＣＯＯＨ基、−ＳＯ3Ｈ基又は−ＣＯＯＨ基の１価〜３価の金属塩；アルキルアンモニウム塩、置換基を有してもよいフタルイミドメチル基、又は置換基を有してもよいスルファモイル基を示す。）
一般式（３）〜一般式（５）において、Ｒ１０〜Ｒ２４、Ｒ２５〜Ｒ３９、Ｒ４０〜Ｒ５５は、それぞれ独立して、水素原子、ハロゲン原子、置換基を有してもよい炭素原子数１〜４のアルキル基、置換基を有してもよい炭素原子数１〜４のアルコキシル基、置換基を有してもよい炭素原子数１〜４のアリール基、−ＳＯ3Ｈ基、−ＣＯＯＨ基、−ＳＯ3Ｈ基又は−ＣＯＯＨ基の１価〜３価の金属塩；アルキルアンモニウム塩、置換基を有してもよいフタルイミドメチル基、又は置換基を有してもよいスルファモイル基が好ましく、当該置換基としては、ジメチルアミノプロピルスルファモイル基、ジエチルアミノプロピルスルファモイル基が挙げられる。
【０１６５】
前記一般式（３）、前記一般式（４）、前記一般式（５）で表されるキノフタロン顔料の具体例としては、例えば、以下に記載した式（３ａ）〜式（５ａ）で表される化合物があげられるが、本発明はその主旨を超えない限り、これらに限定されるものではない。
【０１６６】
【化４１】
2019061017.tif 000044
【０１６７】
【化４２】
2019061017.tif 000045
【０１６８】
（Ｒ画素部）
Ｒ画素部中には、ジケトピロロピロール顔料及び／又はアニオン性赤色有機染料を含有するのが好ましい。ジケトピロロピロール顔料としては、具体的にはＣ．Ｉ．Ｐｉｇｍｅｎｔ  Ｒｅｄ  ２５４、同２５５、同２６４、同２７２、Ｏｒａｎｇｅ  ７１、同７３、及び臭素化ジケトピロロピロールから選ばれる１種又は２種以上が好ましく、Ｒｅｄ  ２５４、同２５５、同２６４及び同２７２から選ばれる１種又は２種以上がより好ましく、Ｃ．Ｉ．Ｐｉｇｍｅｎｔ  Ｒｅｄ  ２５４が特に好ましい。アニオン性赤色有機染料としては、具体的には、Ｃ．Ｉ．Ｓｏｌｖｅｎｔ  Ｒｅｄ  １２４、Ａｃｉｄ  Ｒｅｄ  ５２及び同２８９から選ばれる１種又は２種以上が好ましく、Ｃ．Ｉ．Ｓｏｌｖｅｎｔ  Ｒｅｄ  １２４が特に好ましい。
【０１６９】
また、分散助剤として顔料誘導体を含有することが好ましい。顔料誘導体としては、キナクリドン系顔料誘導体、ジケトピロロピロール系顔料誘導体、アントラキノン系顔料誘導体、チアジン系顔料誘導体の少なくとも１種を含有することが好ましい。誘導体部としては、フタルイミドメチル基、スルホン酸基、同Ｎ−（ジアルキルアミノ）メチル基、同Ｎ−（ジアルキルアミノアルキル）スルホン酸アミド基、がある。これら誘導体は、異なる種類のものを二種以上併用することも出来る。
【０１７０】
顔料誘導体の使用量は、ジケトピロロピロール系赤色顔料及び／又はアニオン性赤色有機染料１００部に対して、４部以上２０以下が好ましく、６部以上１６部以下がより好ましい。
（Ｂ画素部）
Ｂ画素部中には、ε型フタロシアニン顔料又はカチオン性青色有機染料を含有するのが好ましい。ε型フタロシアニン顔料としては、Ｐｉｇｍｅｎｔ  Ｂｌｕｅ  １５：６が好ましく、カチオン性青色有機染料としては、トリアリールメタン系染料やトリアリールメタンレーキ顔料を含有するのが好ましい。
【０１７１】
トリアリールメタンレーキ顔料としては、下記一般式（６）
【０１７２】
【化４３】
2019061017.tif 000046
【０１７３】
（一般式（６）中、Ｒ１１ｊ〜Ｒ１６ｊは各々独立して水素原子、置換基を有していてもよい炭素数１〜８のアルキル基、又は置換基を有してもよい炭素数１〜８のアリール基を表す。Ｒ１１ｊ〜Ｒ１６ｊが置換基を有していてもよいアルキル基を表す場合、隣接するＲ１１ｊとＲ１２ｊ、Ｒ１３ｊとＲ１４ｊ、Ｒ１５ｊとＲ１６ｊが結合して環構造を形成してもよい。Ｘ１１ｊ及びＸ１２ｊは各々独立して水素原子、ハロゲン原子、又は置換基を有してもよい炭素数１〜８のアルキル基を示す。Ｚ−は（Ｐ２ＭｏｙＷ１８−ｙＯ６２）６−／６で表され、ｙ＝０、１、２または３の整数であるヘテロポリオキソメタレートアニオンか、（ＳｉＭｏＷ１１Ｏ４０）４−／４であるヘテロポリオキソメタレートアニオンか、欠損ドーソン型リンタングステン酸ヘテロポリオキソメタレートアニオンから選ばれる少なくとも一種のアニオンである。１分子中に複数の式（１）が含まれる場合、それらは同じ構造であっても異なる構造であってもよい。）で表されるトリアリールメタンレーキ顔料が好ましい。
【０１７４】
一般式（６）において、Ｒ１１ｊ〜Ｒ１６ｊは同一でも異なるものであってもよい。従って、−ＮＲＲ（ＲＲは、Ｒ１１ｊＲ１２ｊ、Ｒ１３ｊＲ１４ｊ、及びＲ１５ｊＲ１６ｊのいずれかの組み合わせを表す。）基は対称であっても非対称であってもよい。
【０１７５】
隣接するＲ（ＲはＲ１１ｊ〜Ｒ１６ｊのいずれかを表す。）が結合して環を形成する場合、これらはヘテロ原子で架橋された環であってもよい。この環の具体例として、例えば以下のものが挙げられる。これらの環は置換基を有していてもよい。
【０１７６】
【化４４】
2019061017.tif 000047
【０１７７】
又、一般式（６）において、Ｒ１１ｊ〜Ｒ１６ｊは、化学的安定性の点から、各々独立して、水素原子、置換基を有していてもよいアルキル基、又は置換基を有していてもよいアリール基であることが好ましい。
【０１７８】
中でも、一般式（６）において、Ｒ１１ｊ〜Ｒ１６ｊは、各々独立して水素原子、メチル基、エチル基、プロピル基、イソプロピル基、シクロプロピル基、ブチル基、イソブチル基、ｓｅｃ−ブチル基、ｔｅｒｔ−ブチル基、ペンチル基、シクロペンチル基、ヘキシル基、シクロヘキシル基、ヘプチル基、オクチル基、２−エチルヘキシル基等のアルキル基；フェニル基、ナフチル基等のアリール基のいずれかであることがより好ましい。
【０１７９】
Ｒ１１ｊ〜Ｒ１６ｊは、アルキル基又はアリール基を示す場合、該アルキル基又はアリール基は更に任意の置換基を有していてもよい。そのアルキル基又はアリール基が更に有していてもよい任意の置換基としては、例えば、下記［置換基群Ｙ］が挙げられる。
【０１８０】
［置換基群Ｙ］
メチル基、エチル基、プロピル基、イソプロピル基、シクロプロピル基、ブチル基、イソブチル基、ｓｅｃ−ブチル基、ｔｅｒｔ−ブチル基、ペンチル基、シクロペンチル基、ヘキシル基、シクロヘキシル基、ヘプチル基、オクチル基、２−エチルヘキシル基等のアルキル基；フェニル基、ナフチル基等のアリール基；フッ素原子、塩素原子等のハロゲン原子；シアノ基；水酸基；メトキシ基、エトキシ基、プロポキシ基、ブトキシ基など炭素原子数１〜８のアルコキシ基；アミノ基、ジエチルアミノ基、ジブチルアミノ基、アセチルアミノ基など置換基を有していてもよいアミノ基；アセチル基、ベンゾイル基等のアシル基；アセチルオキシ基、ベンゾイルオキシ基等のアシルオキシ基；等が挙げられる。
【０１８１】
一般式（６）において、Ｒ１１ｊ〜Ｒ１６ｊとしては、置換基を有していてもよい炭素原子数１〜８のアルキル基が更に好ましく、より具体的には、メチル基、エチル基、プロピル基、イソプロピル基、ブチル基、イソブチル基、ｓｅｃ−ブチル基、ペンチル基、ヘキシル基、２‐エチルヘキシル基など無置換のアルキル基；２‐メトキシエチル基、２‐エトキシエチル基等のアルコキシアルキル基；２‐アセチルオキシエチル基等のアシルオキシ基；２‐シアノエチル基等のシアノアルキル基；２，２，２‐トリフルオロエチル基、４，４，４‐トリフルオロブチル基等のフルオロアルキル基、などが挙げられる。
【０１８２】
一般式（６）において、Ｘ１１ｊ及びＸ１２ｊは、上記アルキル基である場合、更に任意の置換基を有していてもよい。これらの置換基として、例えばフッ素原子、塩素原子、臭素原子、ヨウ素原子等のハロゲン原子；メトキシ基、エトキシ基、プロポキシ基等のアルコキシ基、などが挙げられる。Ｘ１１ｊ及びＸ１２ｊとして、具体的には、フルオロメチル基、トリフルオロメチル基、トリクロロメチル基、２，２，２−トリフルオロエチル基等のハロアルキル基；メトキシメチル基等のアルコキシアルキル基、などが挙げられる。
【０１８３】
一般式（６）において、Ｘ１１ｊ及びＸ１２ｊとしては、水素原子、メチル基、塩素原子又はトリフルオロメチル基などねじれに影響を与えない程度の適度な立体障害を有する置換基であることが好ましい。Ｘ１１ｊ及びＸ１２ｊは、色調および耐熱性の点から水素原子、メチル基又は塩素原子であることが最も好ましい。
【０１８４】
Ｚ−は、（Ｐ２ＭｏｙＷ１８−ｙＯ６２）６−／６で表され、ｙ＝０、１、２または３の整数であるヘテロポリオキソメタレートアニオンか、（ＳｉＭｏＷ１１Ｏ４０）４−／４で表されるヘテロポリオキソメタレートアニオンか、欠損ドーソン型リンタングステン酸ヘテロポリオキソメタレートアニオンから選ばれる少なくとも一種のアニオンのトリアリールメタン化合物である。欠損ドーソン型リンタングステン酸として具体的には、耐久性の観点から１欠損ドーソン型リンタングステン酸ヘテロポリオキソメタレートアニオン（Ｐ２Ｗ１７Ｏ６１）１０−／１０が好ましい。
【０１８５】
前記一般式（６）で表されるトリアリールメタンレーキ顔料の具体例としては、例えば、以下の表１〜７に記載した化合物があげられるが、本発明はその主旨を超えない限り、これらに限定されるものではない。
【０１８６】
【表１】
2019061017.tif 000048
【０１８７】
【表２】
2019061017.tif 000049
【０１８８】
【表３】
2019061017.tif 000050
【０１８９】
【表４】
2019061017.tif 000051
【０１９０】
【表５】
2019061017.tif 000052
【０１９１】
【表６】
2019061017.tif 000053
【０１９２】
【表７】
2019061017.tif 000054
【０１９３】
前記ＲＧＢ三色画素部は、色材として、Ｒ画素部中にＣ．Ｉ．Ｓｏｌｖｅｎｔ  Ｒｅｄ  １２４を、Ｇ画素部中に、ガリウム又はアルミニウムフタロシアニンを、Ｂ画素部中にＰｉｇｍｅｎｔ  Ｂｌｕｅ  １５：６を含有し、Ｒ画素部中及び／又はＢ画素部中にキサンテン化合物を含有するのが好ましい。
【０１９４】
キサンテン化合物の具体例としては、例えば、以下に記載した一般式（７ａ）〜一般式（７ｂ）で表される化合物があげられるが、本発明はその主旨を超えない限り、これらに限定されるものではない。
【０１９５】
【化４５】
2019061017.tif 000055
【０１９６】
（一般式（７ａ）〜一般式（７ｂ）において、Ｒａはドデシル基を表し、Ｒｂは２−エチルヘキシル基を表し、Ｒcは２−エチルヘキシル基を表す。）
前記ＲＧＢ三色画素部は、色材として、Ｒ画素部中に更に、Ｃ．Ｉ．Ｐｉｇｍｅｎｔ  Ｒｅｄ  １７７、同２４２、同１６６、同１６７、同１７９、同２６９、Ｃ．Ｉ．Ｐｉｇｍｅｎｔ  Ｏｒａｎｇｅ  ３８、同７１、Ｃ．Ｉ．Ｐｉｇｍｅｎｔ  Ｙｅｌｌｏｗ  １５０、同２１５、同１８５、同１３８、同１３９、Ｃ．Ｉ．Ａｃｉｄ  Ｒｅｄ  ５２、Ｃ．Ｉ．Ｂａｓｉｃ  Ｒｅｄ  １、Ｃ．Ｉ．Ｓｏｌｖｅｎｔ  Ｒｅｄ  ８９、Ｃ．Ｉ．Ｓｏｌｖｅｎｔ  Ｏｒａｎｇｅ  ５６、Ｃ．Ｉ．Ｓｏｌｖｅｎｔ  Ｙｅｌｌｏｗ  ２１、同８２、同８３：１、同３３及び同１６２からなる群から選ばれる少なくとも１種の有機染顔料を含有するのが好ましい。
【０１９７】
前記ＲＧＢ三色画素部は、色材として、Ｇ画素部中に更に、Ｃ．Ｉ．Ｐｉｇｍｅｎｔ  Ｙｅｌｌｏｗ  １５０、同２１５、同１８５、同１３８、Ｃ．Ｉ．Ｓｏｌｖｅｎｔ  Ｙｅｌｌｏｗ  ２１、同８２、同８３：１及び同３３からなる群から選ばれる少なくとも１種の有機染顔料を含有するのが好ましい。
【０１９８】
前記ＲＧＢ三色画素部は、色材として、Ｂ画素部中に更にＣ．Ｉ．Ｐｉｇｍｅｎｔ  Ｖｉｏｌｅｔ  ２３、Ｃ．Ｉ．Ｂａｓｉｃ  Ｖｉｏｌｅｔ  １０、Ｃ．Ｉ．Ａｃｉｄ  Ｂｌｕｅ  １、同９０、同８３、Ｃ．Ｉ．Ｄｉｒｅｃｔ  Ｂｌｕｅ  ８６、Ｃ．Ｉ．Ｐｉｇｍｅｎｔ  Ｂｌｕｅ  １５、同１５：１、同１５：２、同１５：３及び同１５：４からなる群から選ばれる少なくとも１種の有機染顔料を含有するのが好ましい。
【０１９９】
また、カラーフィルタが、ブラックマトリックスとＲＧＢ三色画素部とＹ画素部とから構成され、色材として、Ｙ画素部に、Ｃ．Ｉ．Ｐｉｇｍｅｎｔ  Ｙｅｌｌｏｗ  １５０、同２１５、同１８５、同１３８、同１３９、Ｃ．Ｉ．Ｓｏｌｖｅｎｔ  Ｙｅｌｌｏｗ  ２１、８２、同８３：１、同３３及び同１６２からなる群から選ばれる少なくとも１種の黄色有機染顔料を含有するのも好ましい。
【０２００】
本発明におけるカラーフィルタにおける各画素部のＣ光源下のＸＹＺ表色系での色度ｘ及び色度ｙは、液晶層の電圧保持率（ＶＨＲ）の低下、イオン密度（ＩＤ）の増加を防止し、白抜け、配向むら、焼き付けなどの表示不良の問題発生を抑制する観点から、以下のようなものが好ましい。
【０２０１】
Ｒ画素部のＣ光源下のＸＹＺ表色系での色度ｘは０．５８〜０．６９であるのが好ましく、０．６２〜０．６８であるのがより好ましく、色度ｙは０．３０〜０．３６であるのが好ましく、０．３１〜０．３５であるのがより好ましく、色度ｘは０．５８〜０．６９であり、且つ色度ｙは０．３０〜０．３６であるのがより好ましく、色度ｘは０．６２〜０．６８であり、且つ色度ｙは０．３１〜０．３５であるのがより好ましい。
【０２０２】
Ｇ画素部のＣ光源下のＸＹＺ表色系での色度ｘは０．１９〜０．３５であるのが好ましく、０．２０〜０．２９であるのがより好ましく、色度ｙは０．５４〜０．７６であるのが好ましく、０．６４〜０．７４であるのがより好ましく、色度ｘは０．１９〜０．３５であり、且つ色度ｙは０．５４〜０．７６であるのがより好ましく、色度ｘは０．２０〜０．２９であり、且つ色度ｙは０．６４〜０．７４であるのがより好ましい。
【０２０３】
Ｂ画素部のＣ光源下のＸＹＺ表色系での色度ｘは０．１２〜０．２０であるのが好ましく、０．１３〜０．１８であるのがより好ましく、色度ｙは０．０４〜０．１２であるのが好ましく、０．０５〜０．０９であるのがより好ましく、色度ｘは０．１２〜０．１８であり、且つ色度ｙは０．０４〜０．１２であるのがより好ましく、色度ｘは０．１３〜０．１７であり、且つ色度ｙは０．０４〜０．０９であるのがより好ましい。
【０２０４】
Ｙ画素部のＣ光源下のＸＹＺ表色系での色度ｘは０．４６〜０．５０であるのが好ましく、０．４７〜０．４８であるのがより好ましく、色度ｙは０．４８〜０．５３であるのが好ましく、０．５０〜０．５２であるのがより好ましく、色度ｘは０．４６〜０．５０であり、且つ色度ｙは０．４８〜０．５３であるのがより好ましく、色度ｘは０．４７〜０．４８であり、且つ色度ｙは０．５０〜０．５２であるのがより好ましい。
【０２０５】
ここで、ＸＹＺ表色系とは、1931年にCIE（国際照明委員会）において標準表色系として承認された表色系をいう。
【０２０６】
前記の各画素部における色度は、用いる染顔料の種類やそれらの混合比率を変えることで調整することができる。例えば、Ｒ画素の場合は赤色染顔料に黄色染顔料及び／又は橙色顔料を、Ｇ画素の場合は緑色染顔料に黄色染顔料を、Ｂ画素の場合は青色染顔料に紫色染顔料又は黄味の青色染顔料を適当量添加することによって調整することが可能である。また、顔料の粒径を適宜調整することによっても調整できる。
【０２０７】
カラーフィルタは、従来公知の方法でカラーフィルタ画素部を形成することができる。画素部の形成方法の代表的な方法としては、フォトリソグラフィー法であり、これは、後記する光硬化性組成物を、カラーフィルタ用の透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。この方法では、光硬化性組成物の硬化着色皮膜からなる画素部が透明基板上に形成される。
【０２０８】
Ｒ画素、Ｇ画素、Ｂ画素、必要に応じてＹ画素等の他の色の画素ごとに、後記する光硬化性組成物を調製して、前記した操作を繰り返すことにより、所定の位置にＲ画素、Ｇ画素、Ｂ画素、Ｙ画素の着色画素部を有するカラーフィルタを製造することができる。
【０２０９】
後記する光硬化性組成物をガラス等の透明基板上に塗布する方法としては、例えば、スピンコート法、スリットコート法、ロールコート法、インクジェット法等が挙げられる。
【０２１０】
透明基板に塗布した光硬化性組成物の塗膜の乾燥条件は、各成分の種類、配合割合等によっても異なるが、通常、５０〜１５０℃で、１〜１５分間程度である。また、光硬化性組成物の光硬化に用いる光としては、２００〜５００ｎｍの波長範囲の紫外線、あるいは可視光を使用するのが好ましい。この波長範囲の光を発する各種光源が使用できる。
【０２１１】
現像方法としては、例えば、液盛り法、ディッピング法、スプレー法等が挙げられる。光硬化性組成物の露光、現像の後に、必要な色の画素部が形成された透明基板は水洗いし乾燥させる。こうして得られたカラーフィルタは、ホットプレート、オーブン等の加熱装置により、９０〜２８０℃で、所定時間加熱処理（ポストベーク）することによって、着色塗膜中の揮発性成分を除去すると同時に、光硬化性組成物の硬化着色皮膜中に残存する未反応の光硬化性化合物が熱硬化し、カラーフィルタが完成する。
【０２１２】
本発明のカラーフィルタ用色材は、本発明の液晶組成物と用いることで、液晶層の電圧保持率（ＶＨＲ）の低下、イオン密度（ＩＤ）の増加を防止し、白抜け、配向むら、焼き付けなどの表示不良の問題を解決する液晶表示装置を提供することが可能となる。
【０２１３】
前記光硬化性組成物の製造方法としては、本発明のカラーフィルタ用染料及び／又は顔料組成物と、有機溶剤と分散剤とを必須成分として使用し、これらを混合し均一となる様に攪拌分散を行って、まずカラーフィルタの画素部を形成するための顔料分散液を調製してから、そこに、光硬化性化合物と、必要に応じて熱可塑性樹脂や光重合開始剤等を加えて前記光硬化性組成物とする方法が一般的である。
【０２１４】
ここで用いられる有機溶媒としては、例えば、トルエンやキシレン、メトキシベンゼン等の芳香族系溶剤、酢酸エチルや酢酸プロピルや酢酸ブチル、プロピレングリコールモノメチルエーテルアセテート、プロピレングリコールモノエチルエーテルアセテート、ジエチレングリコールメチルエーテルアセテート、ジエチレングリコールエチルエーテルアセテート、ジエチレングリコールプロピルエーテルアセテート、ジエチレングリコールブチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物の様なカルバミン酸エステル等が挙げられる。
【０２１５】
ここで用いられる分散剤としては、例えば、ビックケミー社のディスパービック１３０、ディスパービック１６１、ディスパービック１６２、ディスパービック１６３、ディスパービック１７０、ディスパービック１７１、ディスパービック１７４、ディスパービック１８０、ディスパービック１８２、ディスパービック１８３、ディスパービック１８４、ディスパービック１８５、ディスパービック２０００、ディスパービック２００１、ディスパービック２０２０、ディスパービック２０５０、ディスパービック２０７０、ディスパービック２０９６、ディスパービック２１５０、ディスパービックＬＰＮ２１１１６、ディスパービックＬＰＮ６９１９、ルーブリゾール社のソルスパース３０００、ソルスパース９０００、ソルスパース１３２４０、ソルスパース１３６５０、ソルスパース１３９４０、ソルスパース１７０００、１８０００、ソルスパース２００００、ソルスパース２１０００、ソルスパース２００００、ソルスパース２４０００、ソルスパース２６０００、ソルスパース２７０００、ソルスパース２８０００、ソルスパース３２０００、ソルスパース３６０００、ソルスパース３７０００、ソルスパース３８０００、ソルスパース４１０００、ソルスパース４２０００、ソルスパース４３０００、ソルスパース４６０００、ソルスパース５４０００、ソルスパース７１０００、味の素株式会社のアジスパーＰＢ７１１、アジスパーＰＢ８２１、アジスパーＰＢ８２２、アジスパーＰＢ８１４、アジスパーＰＮ４１１、アジスパーＰＡ１１１等の分散剤や、アクリル系樹脂、ウレタン系樹脂、アルキッド系樹脂、ウッドロジン、ガムロジン、トール油ロジン等の天然ロジン、重合ロジン、不均化ロジン、水添ロジン、酸化ロジン、マレイン化ロジン等の変性ロジン、ロジンアミン、ライムロジン、ロジンアルキレンオキシド付加物、ロジンアルキド付加物、ロジン変性フェノール等のロジン誘導体等の、室温で液状かつ水不溶性の合成樹脂を含有させることが出来る。これら分散剤や、樹脂の添加は、フロッキュレーションの低減、顔料の分散安定性の向上、分散体の粘度特性を向上にも寄与する。
【０２１６】
また、分散助剤として、有機顔料誘導体の、例えば、フタルイミドメチル誘導体、同スルホン酸誘導体、同Ｎ−（ジアルキルアミノ）メチル誘導体、同Ｎ−（ジアルキルアミノアルキル）スルホン酸アミド誘導体等も含有することも出来る。もちろん、これら誘導体は、異なる種類のものを二種以上併用することも出来る。
【０２１７】
光硬化性組成物の調製に使用する熱可塑性樹脂としては、例えば、ウレタン系樹脂、アクリル系樹脂、ポリアミド系樹脂、ポリイミド系樹脂、スチレンマレイン酸系樹脂、スチレン無水マレイン酸系樹脂等が挙げられる。
【０２１８】
光硬化性化合物としては、例えば、１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパトントリアクリレート、ペンタエリスリトールトリアクリレート、トリス〔２−（メタ）アクリロイルオキシエチル）イソシアヌレート、ジペンタエリスリトールヘキサアクリレート、ジペンタエリスリトールペンタアクリレート等の比較的分子量の小さな多官能モノマー、ポリエステルアクリレート、ポリウレタンアクリレート、ポリエーテルアクリレート等の様な比較的分子量の大きな多官能モノマーが挙げられる。
【０２１９】
光重合開始剤としては、例えばアセトフェノン、ベンゾフェノン、ベンジルジメチルケタール、ベンゾイルパーオキサイド、２−クロロチオキサントン、１，３−ビス（４’−アジドベンザル）−２−プロパン、１，３−ビス（４’−アジドベンザル）−２−プロパン−２’−スルホン酸、４，４’−ジアジドスチルベン−２，２’−ジスルホン酸等が挙げられる。市販の光重合開始剤としては、たとえば、ＢＡＳＦ社製「イルガキュア（商標名）−１８４」、「イルガキュア（商標名）−３６９」、「ダロキュア（商標名）−１１７３」、ＢＡＳＦ社製「ルシリン−ＴＰＯ」、日本化薬社製「カヤキュアー（商標名）ＤＥＴＸ」、「カヤキュアー（商標名）ＯＡ」、ストーファー社製「バイキュアー１０」、「バイキュアー５５」、アクゾー社製「トリゴナールＰＩ」、サンド社製「サンドレー１０００」、アップジョン社製「デープ」、黒金化成社製「ビイミダゾール」などがある。
【０２２０】
また上記光重合開始剤に公知慣用の光増感剤を併用することもできる。光増感剤としては、たとえば、アミン類、尿素類、硫黄原子を有する化合物、燐原子を有する化合物、塩素原子を有する化合物またはニトリル類もしくはその他の窒素原子を有する化合物等が挙げられる。これらは、単独で用いることも、２種以上を組み合わせて用いることもできる。
【０２２１】
光重合開始剤の配合率は、特に限定されるものではないが、質量基準で、光重合性あるいは光硬化性官能基を有する化合物に対して０．１〜３０％の範囲が好ましい。０．１％未満では、光硬化時の感光度が低下する傾向にあり、３０％を超えると、顔料分散レジストの塗膜を乾燥させたときに、光重合開始剤の結晶が析出して塗膜物性の劣化を引き起こすことがある。
【０２２２】
前記した様な各材料を使用して、質量基準で、本発明のカラーフィルタ用染料及び／又は顔料組成物１００部当たり、３００〜１０００部の有機溶剤と、１〜１００部の分散剤とを、均一となる様に攪拌分散して前記染顔料液を得ることができる。次いでこの顔料分散液に、本発明のカラーフィルタ用顔料組成物１部当たり、熱可塑性樹脂と光硬化性化合物の合計が３〜２０部、光硬化性化合物１部当たり０．０５〜３部の光重合開始剤と、必要に応じてさらに有機溶剤を添加し、均一となる様に攪拌分散してカラーフィルタ画素部を形成するための光硬化性組成物を得ることができる。
【０２２３】
現像液としては、公知慣用の有機溶剤やアルカリ水溶液を使用することができる。特に前記光硬化性組成物に、熱可塑性樹脂または光硬化性化合物が含まれており、これらの少なくとも一方が酸価を有し、アルカリ可溶性を呈する場合には、アルカリ水溶液での洗浄がカラーフィルタ画素部の形成に効果的である。
フォトリソグラフィー法によるカラーフィルタ画素部の製造方法について詳記したが、本発明のカラーフィルタ用顔料組成物を使用して調製されたカラーフィルタ画素部は、その他の電着法、転写法、ミセル電解法、ＰＶＥＤ（ＰｈｏｔｏｖｏｌｔａｉｃＥｌｅｃｔｒｏｄｅｐｏｓｉｔｉｏｎ）法、インクジェット法、反転印刷法、熱硬化法等の方法で各色画素部を形成して、カラーフィルタを製造してもよい。
【０２２４】
有機顔料を基材に塗布して乾燥させた状態でカラーフィルタとしてもよいし、顔料分散体に硬化性樹脂が含まれる場合、熱や活性エネルギー線により硬化することでカラーフィルタとしてもよい。また、ホットプレート、オーブン等の加熱装置により、１００〜２８０℃で、所定時間加熱処理（ポストベーク）することによって、塗膜中の揮発性成分を除去する工程を行ってもかまわない。
（配向膜）
本発明の液晶表示装置において、第一の基板と、第二の基板上の液晶組成物と接する面に液晶組成物を配向させるため、配向膜を必要とする液晶表示装置においてはカラーフィルタと液晶層間に配置するものであるが、配向膜の膜厚が厚いものでも１００ｎｍ以下と薄く、カラーフィルタを構成する顔料等の色素と液晶層を構成する液晶化合物との相互作用を完全に遮断するものでは無い。
【０２２５】
又、配向膜を用いない液晶表示装置においては、カラーフィルタを構成する顔料等の色素と液晶層を構成する液晶化合物との相互作用はより大きくなる。
【０２２６】
配向膜材料としては、ポリイミド、ポリアミド、ＢＣＢ（ペンゾシクロブテンポリマー）、ポリビニルアルコールなどの透明性有機材料を用いることができ、特に、ｐ−フェニレンジアミン、４，４’−ジアミノジフエニルメタンなどの脂肪族または脂環族ジアミン等のジアミン及びブタンテトラカルボン酸無水物や２，３，５−トリカルボキシシクロペンチル酢酸無水物等の脂肪族又は脂環式テトラカルボン酸無水物、ピロメリット酸二無水物等の芳香族テトラカルボン酸無水物から合成されるポリアミック酸をイミド化した、ポリイミド配向膜が好ましい。この場合の配向付与方法は、ラビングを用いることが一般的であるが、垂直配向膜等に使用する場合は配向を付与しないで使用することもできる。
【０２２７】
配向膜材料としては、カルコン、シンナメート、シンナモイル又はアゾ基等を化合物中に含む、材料を使用することができ、ポリイミド、ポリアミド等の材料と組み合わせて使用してもよく、この場合配向膜はラビングを用いてもよく光配向技術を用いてもよい。
【０２２８】
配向膜は、基板上に前記配向膜材料をスピンコート法などの方法により塗布して樹脂膜を形成することが一般的であるが、一軸延伸法、ラングミュア・ブロジェット法等を用いることもできる。
（透明電極）
本発明の液晶表示装置において、透明電極の材料としては、導電性の金属酸化物を用いることができ、金属酸化物としては酸化インジウム（Ｉｎ２Ｏ３）、酸化スズ（ＳｎＯ２）、酸化亜鉛（ＺｎＯ）、酸化インジウムスズ（Ｉｎ２Ｏ３―ＳｎＯ２）、酸化インジウム亜鉛（Ｉｎ２Ｏ３―ＺｎＯ）、ニオブ添加二酸化チタン（Ｔｉ1-xＮｂxＯ２）、フッ素ドープ酸化スズ、グラフェンナノリボン又は金属ナノワイヤー等が使用できるが、酸化亜鉛（ＺｎＯ）、酸化インジウムスズ（Ｉｎ２Ｏ３―ＳｎＯ２）又は酸化インジウム亜鉛（Ｉｎ２Ｏ３―ＺｎＯ）が好ましい。これらの透明導電膜のパターニングには、フォト・エッチング法やマスクを用いる方法などを使用することができる。
【０２２９】
本発明の液晶表示装置は液晶層の電圧保持率（ＶＨＲ）の低下、イオン密度（ＩＤ）の増加を防止し、焼き付き等の表示不良の発生を抑制する特徴を有することから、特に、アクティブマトリックス駆動用のＶＡモード、ＰＳＶＡモード、ＦＳＳモード用の液晶表示装置に有用であり、液晶ＴＶ、モニター、携帯電話、スマートフォン等の液晶表示装置に適用できる。
【実施例】
【０２３０】
以下に実施例を挙げて本発明を更に詳述するが、本発明はこれらの実施例に限定されるものではない。また、以下の実施例及び比較例の組成物における「％」は『質量％』を意味する。
【０２３１】
実施例中、測定した特性は以下の通りである。
【０２３２】
Ｔｎｉ ：ネマチック相−等方性液体相転移温度（℃）
Δｎ  ：２５℃における屈折率異方性
Δε  ：２５℃における誘電率異方性
η    ：２０℃における粘度（ｍＰａ・ｓ）
γ１  ：２５℃における回転粘性（ｍＰａ・ｓ）
ＶＨＲ：７０℃における電圧保持率（％）
（セル厚３．５μｍのセルに液晶組成物を注入し、５Ｖ印加、フレームタイム２００ｍｓ、パルス幅６４μｓの条件で測定した時の測定電圧と初期印加電圧との比を％で表した値）
ＩＤ  ：７０℃におけるイオン密度（ｐＣ／ｃｍ２）
（セル厚３．５μｍのセルに液晶組成物を注入し、ＭＴＲ−１（株式会社東陽テクニカ製）で２０Ｖ印加、周波数０．０５Ｈｚの条件で測定した時のイオン密度値）
焼き付き：
液晶表示素子の焼き付き評価は、表示エリア内に所定の固定パターンを１２００時間又は１０００時間表示させた後に、全画面均一な表示を行ったときの固定パターンの残像のレベルを目視にて以下の４段階評価で行った。
【０２３３】
◎：１２００時間表示後残像無し
◎○：１０００時間表示後残像無し
○：１０００時間表示後残像ごく僅かに有るも許容できるレベル
△：１０００時間表示後残像有り許容できないレベル
×：１０００時間表示後残像有りかなり劣悪
尚、実施例において化合物の記載について以下の略号を用いる。
（環構造）
【０２３４】
【化４６】
2019061017.tif 000056
【０２３５】
（側鎖構造）
【０２３６】
【表８】
2019061017.tif 000057
【０２３７】
（ただし、表中のｎは自然数である。）
（連結構造）
【０２３８】
【表９】
2019061017.tif 000058
【０２３９】
（ただし、表中のｎは自然数である。）
［カラーフィルタの作成］
［着色組成物の調製］
［緑色顔料着色組成物１］
小角エックス線散乱法での平均一次粒子径が２５ｎｍ、規格化分散４０％の前記一般式（１ａ）のガリウムフタロシアニン顔料１を４．８部、平均一次粒子径が３０ｎｍ、規格化分散４０％の黄色顔料１（Ｃ．Ｉ．Ｐｉｇｍｅｎｔ  Ｙｅｌｌｏｗ  １３８）４７部、Ｙｅｌｌｏｗ  １３８のスルホン酸誘導体５部、ディスパービックＬＰＮ６９１９（ビックケミー株式会社製）７．０部、をポリビンに入れ、プロピレングリコールモノメチルエーテルアセテート５５部、Ｓａｉｎｔ−Ｇｏｂａｉｎ社製０．３−０．４ｍｍφジルコニアビーズ「ＥＲ−１２０Ｓ」を加え、ペイントコンディショナー（東洋精機株式会社製）で４時間分散した後、５μｍのフィルタで濾過し顔料着色液を得た。なお、
この顔料着色液７５．００部とポリエステルアクリレート樹脂（アロニックス（商標名）Ｍ７１００、東亜合成化学工業株式会社製）５．５０部、ジペンタエリストールヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＥＰ１３．５部を分散撹拌機で撹拌し、孔径１．０μｍのフィルタで濾過し、緑色顔料着色組成物１を得た。
【０２４０】
なお、本発明の実施例におおいて、有機顔料の平均一次粒子径及び粒径分布は、特開２００６−１１３０４２公報の小角エックス線散乱法に基づく有機顔料分散体の小角エックス線散乱プロファイル（測定散乱プロファイル）から得られたものである。また、小角エックス線散乱法での粒度分布を示す規格化分散は、特開２０１３−９６９４４号公報に記載の方法で算出したものである。［緑色顔料着色組成物２］
上記緑色顔料着色組成物１のガリウムフタロシアニン顔料  ４．８部に代え、平均一次粒子径が４０ｎｍ、規格化分散５０％の前記一般式（１ｂ）のアルミニウムフタロシアニン顔料２を４．５部、銅フタロシアニンスルホン酸誘導体０．３部を用い、黄色顔料１（Ｃ．Ｉ．Ｐｉｇｍｅｎｔ  Ｙｅｌｌｏｗ  １３８）に代え、平均一次粒子径が３０ｎｍ、規格化分散４０％の前記一般式（３a）のキノフタロン顔料を用いて、上記と同様にして、緑色顔料着色組成物２を得た。
［緑色顔料着色組成物３］
上記緑色顔料着色組成物１のガリウムフタロシアニン顔料１  ４．８部に代え、平均一次粒子径が２０ｎｍ、規格化分散３５％の前記一般式（１ｌ）で臭素の平均置換基数８のアルミニウムフタロシアニン顔料３を４．５部、銅フタロシアニンスルホン酸誘導体０．３部を用い、黄色顔料１（Ｃ．Ｉ．Ｐｉｇｍｅｎｔ  Ｙｅｌｌｏｗ  １３８）４７部に代え、平均一次粒子径が３０ｎｍ、規格化分散４０％の前記一般式（３a）のキノフタロン顔料２０部を用いて、上記と同様にして、緑色顔料着色組成物３を得た。
【０２４１】
［緑色顔料着色組成物４］
上記緑色顔料着色組成物１のガリウムフタロシアニン顔料１  ４．８部に代え、平均一次粒子径が２５ｎｍ、規格化分散４５％の前記一般式（１ｂ）／（２a）＝９５／５の混合物であるアルミニウムフタロシアニン顔料４を４．５部、銅フタロシアニンスルホン酸誘導体０．３部を用い、黄色顔料１（Ｃ．Ｉ．Ｐｉｇｍｅｎｔ  Ｙｅｌｌｏｗ  １３８）に代え、平均一次粒子径が２０ｎｍ、規格化分散３５％の（４a）の化合物であるキノフタロン顔料を用いて、上記と同様にして、緑色顔料着色組成物５を得た。
【０２４２】
［緑色顔料着色組成物５］
上記緑色顔料着色組成物１のガリウムフタロシアニン顔料１  ４．８部に代え、平均一次粒子径が３０ｎｍ、規格化分散５０％の前記一般式（１ｌ）で臭素の平均置換基数８のアルミニウムフタロシアニン顔料／（２ｇ）で臭素の平均置換基数が８のジアルミニウムフタロシアニン顔料＝９７／３の混合物であるアルミニウムフタロシアニン顔料５を４．５部、銅フタロシアニンスルホン酸誘導体０．３部を用い、黄色顔料１（Ｃ．Ｉ．Ｐｉｇｍｅｎｔ  Ｙｅｌｌｏｗ  １３８）４７部に代え、平均一次粒子径が２０ｎｍ、規格化分散３５％の（４a）の化合物であるキノフタロン顔料２０部を用いて、上記と同様にして、緑色顔料着色組成物５を得た。
【０２４３】
［緑色顔料着色組成物６］
上記緑色顔料着色組成物１のガリウムフタロシアニン顔料１  ４．８部に代え、平均一次粒子径が５５ｎｍ、規格化分散６５％の前記一般式（１ｂ）のアルミニウムフタロシアニン顔料６  ４．８部を用いて、上記と同様にして、緑色顔料着色組成物６を得た。
［赤色顔料着色組成物１］
小角エックス線散乱法での平均一次粒子径が２５ｎｍ、規格化分散４０％の赤色顔料１（Ｃ．Ｉ．Ｐｉｇｍｅｎｔ  Ｒｅｄ  ２５４）１０部をポリビンに入れ、プロピレングリコールモノメチルエーテルアセテート５５部、ディスパービックＬＰＮ２１１１６（ビックケミー株式会社製）７．０部、Ｓａｉｎｔ−Ｇｏｂａｉｎ社製０．３−０．４ｍｍφジルコニアビーズ「ＥＲ−１２０Ｓ」を加え、ペイントコンディショナー（東洋精機株式会社製）で４時間分散した後、１μｍのフィルタで濾過し顔料分散液を得た。この顔料分散液７５．００部とポリエステルアクリレート樹脂（アロニックス（商標名）Ｍ７１００、東亜合成化学工業株式会社製）５．５０部、ジペンタエリストールヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＥＰ１３．５部を分散撹拌機で撹拌し、孔径１．０μｍのフィルタで濾過し、赤色顔料着色組成物１を得た。
［赤色顔料着色組成物２］
上記赤色顔料着色組成物１の赤色顔料１  １０部に代え、赤色顔料１  ６部と赤色顔料２（Ｃ．Ｉ．Ｐｉｇｍｅｎｔ  Ｒｅｄ  １７７  ＤＩＣ株式会社製ＦＡＳＴＯＧＥＮ  ＳＵＰＥＲ  ＲＥＤ  ＡＴＹ−ＴＲ）２部、黄色顔料２（Ｃ．Ｉ．Ｐｉｇｍｅｎｔ  Ｙｅｌｌｏｗ  １３９）２部を用いて、上記と同様にして、赤色顔料着色組成物２を得た。
［青色顔料着色組成物１］
前記一般式（６）で表されるトリアリールメタンレーキ顔料（表１化合物Ｎｏ．２）１．８０部、ＢＹＫ―２１６４（ビックケミー社）  ２．１０部、プロピレングリコールモノメチルエーテルアセテート  １１．１０部、  ０．３−０．４ｍｍφセプルビーズをポリビンに入れ、ペイントコンディショナー（東洋精機株式会社製）で４時間分散し、顔料分散液を得た。この顔料分散液７５．００部とポリエステルアクリレート樹脂（アロニックス（商標名）Ｍ７１００、東亜合成化学工業株式会社製）５．５０部、ジペンタエリスリトールヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＥＰ（ユニオンカーバイド社製）１３．５部を分散撹拌機で撹拌し、孔径１．０μｍのフィルタで濾過し、青色顔料着色組成物１を得た。
［青色顔料着色組成物２］
小角エックス線散乱法での平均一次粒子径が２０ｎｍ、規格化分散５０％青色顔料(Ｃ．Ｉ．Ｐｉｇｍｅｎｔ  Ｂｌｕｅ  １５：６)  １．８０部、前記一般式（７ａ）のキサンテン化合物０．１８部、ＢＹＫ−ＬＰＮ２１１１６（ビックケミー社）  ２．８４部、プロピレングリコールモノメチルエーテルアセテート  １０．１９部、  Ｓａｉｎｔ−Ｇｏｂａｉｎ社製０．３−０．４ｍｍφジルコニアビーズ「ＥＲ−１２０Ｓ」をポリビンに入れ、ペイントコンディショナー（東洋精機株式会社製）で４時間分散し、顔料分散液を得た。この顔料分散液７５．００部とポリエステルアクリレート樹脂（アロニックス（商標名）Ｍ７１００、東亜合成化学工業株式会社製）５．５０部、ジペンタエリスリトールヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＥＰ（ユニオンカーバイド社製）１３．５部を分散撹拌機で撹拌し、孔径１．０μｍのフィルタで濾過し、青色顔料着色組成物２を得た。
［黄色顔料着色組成物１］
上記赤色顔料着色組成物１の赤色顔料１  １０部に代え、黄色顔料１（Ｃ．Ｉ．Ｐｉｇｍｅｎｔ  Ｙｅｌｌｏｗ  １５０、ＬＡＮＸＥＳＳ社製ＦＡＮＣＨＯＮ  ＦＡＳＴ  ＹＥＬＬＯＷ  Ｅ４ＧＮ）１０部を用いて、上記と同様にして、黄色顔料着色組成物１を得た。
［カラーフィルタの作製］
予めブラックマトリックスが形成されてあるガラス基板に、赤色着色組成物をスピンコートにより膜厚２μｍとなるように塗布した。７０℃で２０分間乾燥の後、超高圧水銀ランプを備えた露光機にて、紫外線をフォトマスクを介してストライプ状のパターン露光をした。アルカリ現像液にて９０秒間スプレー現像、イオン交換水で洗浄し、風乾した。さらに、クリーンオーブン中で、２３０℃で３０分間ポストベークを行い、ストライプ状の着色層である赤色画素を透明基板上に形成した。
【０２４４】
次に、緑色着色組成物も同様にスピンコートにて膜厚が２μｍとなるように塗布。乾燥後、露光機にてストライプ状の着色層を前述の赤色画素とはずらした場所に露光し現像することで、前述赤色画素と隣接した緑色画素を形成した。
【０２４５】
次に、青色着色組成物についても同様にスピンコートにて膜厚２μｍで赤色画素、緑色画素と隣接した青色画素を形成した。これで、透明基板上に赤、緑、青の３色のストライプ状の画素を持つカラーフィルタが得られた。
【０２４６】
必要に応じて、黄色着色組成物についても、同様にスピンコートにて膜厚２μｍで赤色画素、緑色画素と隣接した黄色画素を形成した。これで、透明基板上に赤、緑、青、黄の４色のストライプ状の画素を持つカラーフィルタが得られた。
【０２４７】
下記表に示す染料着色組成物又は顔料着色組成物を用い、カラーフィルタ１〜５及び比較カラーフィルタ１を作成した。
【０２４８】
【表１０】
2019061017.tif 000059
【０２４９】
〔カラーフィルタ中の有機顔料体積分率の測定〕
（顕微鏡での粗大粒子の測定）
得られたカラーフィルタ１〜５のＧ画素部について、任意の５点について、Ｎｉｋｏｎ社製光学顕微鏡Ｏｐｔｉｐｈｏｔ２で、２０００倍にて観察を行ったところ、いずれにおいても１０００ｎｍ以上の粗大粒子は観察されなかった。
（ＵＳＡＸＳでのカラーフィルタ１〜６の測定）
カラーフィルタ１〜５のＧ画素部をＡｌ製試料ホルダーにテープで貼り付け、透過用の試料台にセットした。特開２０１３−９６９４４号報に記載の方法で超小角エックス線散乱測定を行い、解析した結果、３つの粒子径分布が得られ、このうち平均粒子径１ｎｍ以上４０ｎｍ未満の分布で表される粒子を１次粒子、同様に４０ｎｍ以上１００ｎｍ未満の分布を２次粒子、および１００ｎｍ以上１０００ｎｍ以下の分布を３次粒子と表し、上記２次粒子と３次粒子の合計を高次粒子とした。
【０２５０】
上記測定・解析の結果、カラーフィルタ１〜５のＧ画素部における平均粒子径１ｎｍ以上４０ｎｍ未満の分布で表される１次粒子の体積分率は８１〜９１％、４０ｎｍ以上１００ｎｍ未満の分布で表される２次粒子の体積分率は９〜１９％、１００ｎｍ以上１０００ｎｍ以下の分布で表される３次粒子の体積分率は０．０％で、４０ｎｍ以上１０００ｎｍ以下の粒子の占める体積分率は９〜１９％であった。
【０２５１】
それに比べ、カラーフィルタ６のＧ画素部における平均粒子径１ｎｍ以上４０ｎｍ未満の分布で表される１次粒子の体積分率は７４％、４０ｎｍ以上１００ｎｍ未満の分布で表される２次粒子の体積分率は２１％、１００ｎｍ以上１０００ｎｍ以下の分布で表される３次粒子の体積分率は５％で、４０ｎｍ以上１０００ｎｍ以下の粒子の占める体積分率は２５％であった。
【０２５２】
測定機器、測定方法は以下の通りである。
測定装置：大型放射光施設：ＳＰｒｉｎｇ−８の中で、フロンティアソフトマター開発産学連合が所有するビームライン：ＢＬ０３ＸＵ  第２ハッチ
測定モード：超小角Ｘ線散乱（ＵＳＡＸＳ）
測定条件：波長０．１ｎｍ、カメラ長６ｍ、ビームスポットサイズ  １４０μｍ×８０μｍ、アテネーター  なし、露光時間  ３０秒、２θ＝  ０．０１〜１．５°
解析ソフト：２次元データの画像化と１次元化をＦｉｔ２Ｄ  （Ｅｕｒｏｐｅａｎ  Ｓｙｎｃｈｒｏｔｒｏｎ  Ｒａｄｉａｔｉｏｎ  Ｆａｃｉｌｉｔｙのホームページ［ｈｔｔｐ：／／ｗｗｗ．ｅｓｒｆ．ｅｕ／ｃｏｍｐｕｔｉｎｇ／ｓｃｉｅｎｔｉｆｉｃ／ＦＩＴ２Ｄ／］より入手）
粒度分布の解析を（株）リガク社製ソフトウェアＮＡＮＯ−Ｓｏｌｖｅｒ（Ｖｅｒ３．６）で行った。
【０２５３】
当該カラーフィルタの各画素部について、大塚電子製カラーフィルタ顕微分光測定装置ＬＣＦ―１００を用いて、ＣＩＥ１９３１ ＸＹＺ表色系のＣ光源におけるｘ値とｙ値を測定した。結果を下記表に示す。
【０２５４】
【表１１】
2019061017.tif 000060
【０２５５】
（実施例１〜５）
電極構造を第一及び第二の基板に作成し、各々の対向側に垂直配向性の配向膜を形成したのち弱ラビング処理を行い、ＶＡセルを作成し、第一の基板と第二の基板の間に以下の表に示す液晶組成物１を挟持した。次に、上記表に示すカラーフィルタ１〜５を用いて実施例１〜５の液晶表示装置を作成した（ｄｇａｐ＝３．５μｍ、配向膜ＳＥ−５３００）。得られた液晶表示装置のＶＨＲ及びＩＤを測定した。また、得られた液晶表示装置の焼き付き評価を行った。その結果を下記表に示す。
【０２５６】
【表１２】
2019061017.tif 000061
【０２５７】
【表１３】
2019061017.tif 000062
【０２５８】
液晶組成物１は、ＴＶ用液晶組成物として実用的な７４．３℃の液晶相温度範囲を有し、大きい誘電率異方性の絶対値を有し、低い粘性及び最適なΔｎを有していることが解る。
【０２５９】
実施例１〜５の液晶表示装置は、高いＶＨＲ及び小さいＩＤを実現できた。また、焼き付き評価においても残像がないか、又はあってもごく僅かであり許容できるレベルであった。
（実施例６〜２０）
実施例１と同様に下記表に示す液晶組成物を狭持し、上記表に示すカラーフィルタ１〜５を用いて実施例６〜２０の液晶表示装置を作成し、そのＶＨＲ及びＩＤを測定した。また、その液晶表示装置の焼き付き評価を行った。その結果を下記表に示す。
【０２６０】
【表１４】
2019061017.tif 000063
【０２６１】
【表１５】
2019061017.tif 000064
【０２６２】
【表１６】
2019061017.tif 000065
【０２６３】
【表１７】
2019061017.tif 000066
【０２６４】
実施例６〜２０の液晶表示装置は、高いＶＨＲ及び小さいＩＤを実現できた。また、焼き付き評価においても残像がないか、又はあってもごく僅かであり許容できるレベルであった。
（実施例２１〜２５）
実施例１と同様に下記表に示す液晶組成物を狭持し、上記表に示すカラーフィルタ１〜５を用いて実施例２１〜２５の液晶表示装置作成し、そのＶＨＲ及びＩＤを測定した。また、その液晶表示装置の焼き付き評価を行った。その結果を下記表に示す。
【０２６５】
【表１８】
2019061017.tif 000067
【０２６６】
【表１９】
2019061017.tif 000068
【０２６７】
実施例２１〜２５の液晶表示装置は、高いＶＨＲ及び小さいＩＤを実現できた。また、焼き付き評価においても残像が無いレベルであった。
（実施例２６〜２７）
実施例１と同様に下記表に示す液晶組成物を狭持し、上記表に示すカラーフィルタ３を用いて実施例２６、実施例２７の液晶表示装置作成し、そのＶＨＲ及びＩＤを測定した。また、その液晶表示装置の焼き付き評価を行った。その結果を下記表に示す。
【０２６８】
【表２０】
2019061017.tif 000069
【０２６９】
【表２１】
2019061017.tif 000070
【０２７０】
実施例２６〜２７の液晶表示装置は、高いＶＨＲ及び小さいＩＤを実現できた。また、焼き付き評価においても、残像がないレベルであった。
（実施例２８〜３２）
実施例１と同様に下記表に示す液晶組成物を狭持し、上記表に示すカラーフィルタ１〜５を用いて実施例２８〜３２の液晶表示装置作成し、そのＶＨＲ及びＩＤを測定した。また、その液晶表示装置の焼き付き評価を行った。その結果を下記表に示す。
【０２７１】
【表２２】
2019061017.tif 000071
【０２７２】
【表２３】
2019061017.tif 000072
【０２７３】
実施例２８〜３２の液晶表示装置は、高いＶＨＲ及び小さいＩＤを実現できた。また、焼き付き評価においても残像があってもごく僅かであり許容できるレベルであった。
（実施例３３〜３５）
実施例１と同様に下記表に示す液晶組成物を狭持し、上記表に示すカラーフィルタ３を用いて実施例３３〜実施例３５の液晶表示装置作成し、そのＶＨＲ及びＩＤを測定した。また、その液晶表示装置の焼き付き評価を行った。その結果を下記表に示す。
【０２７４】
【表２４】
2019061017.tif 000073
【０２７５】
【表２５】
2019061017.tif 000074
【０２７６】
実施例３３〜３５の液晶表示装置は、高いＶＨＲ及び小さいＩＤを実現できた。また、焼き付き評価においても残像がないか、又はあってもごく僅かであり許容できるレベルであった。
（実施例３６〜４０）
実施例１と同様に下記表に示す液晶組成物を狭持し、上記表に示すカラーフィルタ１〜５を用いて実施例３６〜４０の液晶表示装置作成し、そのＶＨＲ及びＩＤを測定した。また、その液晶表示装置の焼き付き評価を行った。その結果を下記表に示す。
【０２７７】
【表２６】
2019061017.tif 000075
【０２７８】
【表２７】
2019061017.tif 000076
【０２７９】
実施例３６〜４０の液晶表示装置は、高いＶＨＲ及び小さいＩＤを実現できた。また、焼き付き評価においても残像があってもごく僅かであり許容できるレベルであった。
（実施例４１〜４２）
実施例１と同様に下記表に示す液晶組成物を狭持し、上記表に示すカラーフィルタ３を用いて実施例４１、実施例４２の液晶表示装置作成し、そのＶＨＲ及びＩＤを測定した。また、その液晶表示装置の焼き付き評価を行った。その結果を下記表に示す。
【０２８０】
【表２８】
2019061017.tif 000077
【０２８１】
【表２９】
2019061017.tif 000078
【０２８２】
実施例４１〜４２の液晶表示装置は、高いＶＨＲ及び小さいＩＤを実現できた。また、焼き付き評価においても残像はごく僅かであり許容できるレベルであった。
（実施例４３〜４７）
実施例１と同様に下記表に示す液晶組成物を狭持し、上記表に示すカラーフィルタ１〜５を用いて実施例４３〜４７の液晶表示装置作成し、そのＶＨＲ及びＩＤを測定した。また、その液晶表示装置の焼き付き評価を行った。その結果を下記表に示す。
【０２８３】
【表３０】
2019061017.tif 000079
【０２８４】
【表３１】
2019061017.tif 000080
【０２８５】
実施例４３〜４７の液晶表示装置は、高いＶＨＲ及び小さいＩＤを実現できた。また、焼き付き評価においても残像があってもごく僅かであり許容できるレベルであった。
（実施例４８〜４９）
実施例１と同様に下記表に示す液晶組成物を狭持し、上記表に示すカラーフィルタ３を用いて実施例４８、実施例４９の液晶表示装置作成し、そのＶＨＲ及びＩＤを測定した。また、その液晶表示装置の焼き付き評価を行った。その結果を下記表に示す。
【０２８６】
【表３２】
2019061017.tif 000081
【０２８７】
【表３３】
2019061017.tif 000082
【０２８８】
実施例４８〜４９の液晶表示装置は、高いＶＨＲ及び小さいＩＤを実現できた。また、焼き付き評価においても残像がごく僅かであり許容できるレベルであった。
（実施例５０〜５４）
実施例１と同様に下記表に示す液晶組成物を狭持し、上記表に示すカラーフィルタ１〜５を用いて実施例５０〜５４の液晶表示装置作成し、そのＶＨＲ及びＩＤを測定した。また、その液晶表示装置の焼き付き評価を行った。その結果を下記表に示す。
【０２８９】
【表３４】
2019061017.tif 000083
【０２９０】
【表３５】
2019061017.tif 000084
【０２９１】
実施例５０〜５４の液晶表示装置は、高いＶＨＲ及び小さいＩＤを実現できた。また、焼き付き評価においても残像がないレベルであった。
（実施例５５〜５７）
実施例１と同様に下記表に示す液晶組成物を狭持し、上記表に示すカラーフィルタ３を用いて実施例５５〜実施例５７の液晶表示装置作成し、そのＶＨＲ及びＩＤを測定した。また、その液晶表示装置の焼き付き評価を行った。その結果を下記表に示す。
【０２９２】
【表３６】
2019061017.tif 000085
【０２９３】
【表３７】
2019061017.tif 000086
【０２９４】
実施例５５〜５７の液晶表示装置は、高いＶＨＲ及び小さいＩＤを実現できた。また、焼き付き評価においても残像がないレベルであった。
（実施例５８〜６２）
実施例１と同様に下記表に示す液晶組成物を狭持し、上記表に示すカラーフィルタ１〜５を用いて実施例５８〜６２の液晶表示装置作成し、そのＶＨＲ及びＩＤを測定した。また、その液晶表示装置の焼き付き評価を行った。その結果を下記表に示す。
【０２９５】
【表３８】
2019061017.tif 000087
【０２９６】
【表３９】
2019061017.tif 000088
【０２９７】
実施例５８〜６２の液晶表示装置は、高いＶＨＲ及び小さいＩＤを実現できた。また、焼き付き評価においても残像がないレベルであった。
（実施例６３〜６５）
実施例１と同様に下記表に示す液晶組成物を狭持し、上記表に示すカラーフィルタ３を用いて実施例６３〜実施例６５の液晶表示装置作成し、そのＶＨＲ及びＩＤを測定した。また、その液晶表示装置の焼き付き評価を行った。その結果を下記表に示す。
【０２９８】
【表４０】
2019061017.tif 000089
【０２９９】
【表４１】
2019061017.tif 000090
【０３００】
実施例６３〜６５の液晶表示装置は、高いＶＨＲ及び小さいＩＤを実現できた。また、焼き付き評価においても残像がないレベルであった。
（実施例６６〜７０）
実施例１と同様に下記表に示す液晶組成物を狭持し、上記表に示すカラーフィルタ１〜５を用いて実施例６６〜７０の液晶表示装置作成し、そのＶＨＲ及びＩＤを測定した。また、その液晶表示装置の焼き付き評価を行った。その結果を下記表に示す。
【０３０１】
【表４２】
2019061017.tif 000091
【０３０２】
【表４３】
2019061017.tif 000092
【０３０３】
実施例６６〜７０の液晶表示装置は、高いＶＨＲ及び小さいＩＤを実現できた。また、焼き付き評価においても残像がないか、又はあってもごく僅かであり許容できるレベルであった。
（実施例７１〜７２）
実施例１と同様に下記表に示す液晶組成物を狭持し、上記表に示すカラーフィルタ３を用いて実施例７１〜実施例７２の液晶表示装置作成し、そのＶＨＲ及びＩＤを測定した。また、その液晶表示装置の焼き付き評価を行った。その結果を下記表に示す。
【０３０４】
【表４４】
2019061017.tif 000093
【０３０５】
【表４５】
2019061017.tif 000094
【０３０６】
実施例７１〜７２の液晶表示装置は、高いＶＨＲ及び小さいＩＤを実現できた。また、焼き付き評価においても残像がないレベルであった。
（実施例７３〜７７）
実施例１と同様に下記表に示す液晶組成物を狭持し、上記表に示すカラーフィルタ１〜５を用いて実施例７３〜７７の液晶表示装置作成し、そのＶＨＲ及びＩＤを測定した。また、その液晶表示装置の焼き付き評価を行った。その結果を下記表に示す。
【０３０７】
【表４６】
2019061017.tif 000095
【０３０８】
【表４７】
2019061017.tif 000096
【０３０９】
実施例７３〜７７の液晶表示装置は、高いＶＨＲ及び小さいＩＤを実現できた。また、焼き付き評価においても残像がないか、又はあってもごく僅かであり許容できるレベルであった。
（実施例７８〜７９）
実施例１と同様に下記表に示す液晶組成物を狭持し、上記表に示すカラーフィルタ３を用いて実施例７８〜実施例７９の液晶表示装置作成し、そのＶＨＲ及びＩＤを測定した。また、その液晶表示装置の焼き付き評価を行った。その結果を下記表に示す。
【０３１０】
【表４８】
2019061017.tif 000097
【０３１１】
【表４９】
2019061017.tif 000098
【０３１２】
実施例７８〜７９の液晶表示装置は、高いＶＨＲ及び小さいＩＤを実現できた。また、焼き付き評価においても残像があっても許容できるレベルであった。
（実施例８０〜８４）
実施例１と同様に下記表に示す液晶組成物を狭持し、上記表に示すカラーフィルタ１〜５を用いて実施例８０〜８４の液晶表示装置作成し、そのＶＨＲ及びＩＤを測定した。また、その液晶表示装置の焼き付き評価を行った。その結果を下記表に示す。
【０３１３】
【表５０】
2019061017.tif 000099
【０３１４】
【表５１】
2019061017.tif 000100
【０３１５】
実施例８０〜８４の液晶表示装置は、高いＶＨＲ及び小さいＩＤを実現できた。また、焼き付き評価においても残像がないレベルであった。
（実施例８５〜８６）
実施例１と同様に下記表に示す液晶組成物を狭持し、上記表に示すカラーフィルタ３を用いて実施例８５〜実施例８６の液晶表示装置作成し、そのＶＨＲ及びＩＤを測定した。また、その液晶表示装置の焼き付き評価を行った。その結果を下記表に示す。
【０３１６】
【表５２】
2019061017.tif 000101
【０３１７】
【表５３】
2019061017.tif 000102
【０３１８】
実施例８５〜８６の液晶表示装置は、高いＶＨＲ及び小さいＩＤを実現できた。また、焼き付き評価においても残像がないか、又は、残像があってもごく僅かであり許容できるレベルであった。
（実施例８７〜９１）
実施例１と同様に下記表に示す液晶組成物を狭持し、上記表に示すカラーフィルタ１〜５を用いて実施例８７〜９１の液晶表示装置作成し、そのＶＨＲ及びＩＤを測定した。また、その液晶表示装置の焼き付き評価を行った。その結果を下記表に示す。
【０３１９】
【表５４】
2019061017.tif 000103
【０３２０】
【表５５】
2019061017.tif 000104
【０３２１】
実施例８７〜９１の液晶表示装置は、高いＶＨＲ及び小さいＩＤを実現できた。また、焼き付き評価においても残像があってもごく僅かであり許容できるレベルであった。
（実施例９２〜９４）
実施例１と同様に下記表に示す液晶組成物を狭持し、上記表に示すカラーフィルタ３を用いて実施例９２〜実施例９４の液晶表示装置作成し、そのＶＨＲ及びＩＤを測定した。また、その液晶表示装置の焼き付き評価を行った。その結果を下記表に示す。
【０３２２】
【表５６】
2019061017.tif 000105
【０３２３】
【表５７】
2019061017.tif 000106
【０３２４】
実施例９２〜９４の液晶表示装置は、高いＶＨＲ及び小さいＩＤを実現できた。また、焼き付き評価においても残像があってもごく僅かであり許容できるレベルであった。
（実施例９５〜９９）
液晶組成物１５に２−メチル−アクリル酸４−｛２−［４−（２−アクリロイルオキシ−エチル）−フェノキシカルボニル］−エチル｝−ビフェニル−４’−イルエステル０．３質量％を混合し液晶組成物３９とした。実施例１で用いたＶＡセルにこの液晶組成物３９を挟持し、電極間に駆動電圧を印加したまま、３６５ｎｍを主波長とする紫外光を６００秒間照射した後に、駆動電圧を印加せずに３１３ｎｍを主波長とする紫外光を６０分間照射することで重合処理を行い、次に、上記表に示すカラーフィルタ１〜５を用いて実施例９５〜実施例９９の液晶表示装置を作成し、そのＶＨＲ及びＩＤを測定した。また、その液晶表示装置の焼き付き評価を行った。その結果を下記表に示す。
【０３２５】
【表５８】
2019061017.tif 000107
【０３２６】
実施例９５〜９９の液晶表示装置は、高いＶＨＲ及び小さいＩＤを実現できた。また、焼き付き評価においても残像がないか、又はあってもごく僅かであり許容できるレベルであった。
（実施例１００〜１０４）
液晶組成物３２にビスメタクリル酸ビフェニル‐４，４’‐ジイル  ０．３質量％を混合し液晶組成物４０とした。実施例１で用いたＶＡセルにこの液晶組成物４０を挟持し、電極間に駆動電圧を印加したまま、３６５ｎｍを主波長とする紫外光を６００秒間照射した後に、駆動電圧を印加せずに３１３ｎｍを主波長とする紫外光を６０分間照射することで重合処理を行い、次に、上記表に示すカラーフィルタ１〜５を用いて実施例１００〜実施例１０４の液晶表示装置を作成し、そのＶＨＲ及びＩＤを測定した。また、その液晶表示装置の焼き付き評価を行った。その結果を下記表に示す。
【０３２７】
【表５９】
2019061017.tif 000108
【０３２８】
実施例１００〜１０４の液晶表示装置は、高いＶＨＲ及び小さいＩＤを実現できた。また、焼き付き評価においても残像がないレベルであった。
（実施例１０５〜１０９）
液晶組成物３２に下記式（V-8-3）で表される化合物０．３質量％を混合し液晶組成物４１とした。実施例１で用いたＶＡセルにこの液晶組成物４１を挟持し、電極間に駆動電圧を印加したまま、３６５ｎｍを主波長とする紫外光を６００秒間照射した後に、駆動電圧を印加せずに３１３ｎｍを主波長とする紫外光を６０分間照射することで重合処理を行い、次に、上記表に示すカラーフィルタ１〜５を用いて実施例１０５〜実施例１０９の液晶表示装置を作成し、そのＶＨＲ及びＩＤを測定した。また、その液晶表示装置の焼き付き評価を行った。その結果を下記表に示す。
【０３２９】
【化４７】
2019061017.tif 000109
【０３３０】
【表６０】
2019061017.tif 000110
【０３３１】
実施例１０５〜１０９の液晶表示装置は、高いＶＨＲ及び小さいＩＤを実現できた。また、焼き付き評価においても残像がないか、又はあってもごく僅かであり許容できるレベルであった。
（比較例１〜５）
実施例１と同様に下記表に示す比較液晶組成物を狭持し、上記表に示すカラーフィルタ１〜５を用いて比較例１〜５の液晶表示装置を作製し、そのＶＨＲ及びＩＤを測定した。また、その液晶表示装置の焼き付き評価を行った。その結果を下記表に示す。
【０３３２】
【表６１】
2019061017.tif 000111
【０３３３】
【表６２】
2019061017.tif 000112
【０３３４】
比較例１〜５の液晶表示装置は、本願発明の液晶表示装置と比較してＶＨＲおよびＩＤは同程度かやや劣る程度であったが、焼き付き評価において残像の発生が認められ許容できるレベルではなかった。
（比較例６〜１０）
実施例１と同様に下記表に示す比較液晶組成物を狭持し、上記表に示すカラーフィルタ１〜５を用いて比較例６〜１０の液晶表示装置を作製し、そのＶＨＲ及びＩＤを測定した。また、その液晶表示装置の焼き付き評価を行った。その結果を下記表に示す。
【０３３５】
【表６３】
2019061017.tif 000113
【０３３６】
【表６４】
2019061017.tif 000114
【０３３７】
比較例６〜１０の液晶表示装置は、本願発明の液晶表示装置と比較して、ＶＨＲは低く、ＩＤも大きくなってしまった。また、焼き付き評価においても残像の発生が認められ許容できるレベルではなかった。
（比較例１１〜１８）
実施例１で用いたＶＡセルに液晶組成物１、５、８、１５、１８、２９、３２及び３５をそれぞれ挟持し、上記表に示す比較カラーフィルタ１を用いて比較例１１〜１８の液晶表示装置を作製し、そのＶＨＲ及びＩＤを測定した。また、その液晶表示装置の焼き付き評価を行った。その結果を下記表に示す。
【０３３８】
【表６５】
2019061017.tif 000115
【０３３９】
【表６６】
2019061017.tif 000116
【０３４０】
比較例１１〜１８の液晶表示装置は、本願発明の液晶表示装置と比較して、ＶＨＲは低く、ＩＤも大きくなってしまった。また、焼き付き評価においても残像の発生が認められ許容できるレベルではなかった。
【図１】
2019061017.tif 000127
【図２】
2019061017.tif 000128